"アルカリ可溶性樹脂A、光重合開始剤B、色材C、分散剤Dを含有し、色材Cは黒色顔料C1及び黒色顔料ではない有機着色顔料C2を含有し、黒色顔料C1の含有量が、黒色顔料C1と黒色顔料ではない有機着色顔料C2の総和の20~95重量であり、アルカリ可溶性樹脂Aが、アルカリ可溶性樹脂A-1及び/又はアルカリ可溶性樹脂A-2を含有することを特徴とするカラーフィルタ用感光性着色樹脂組成物。<アルカリ可溶性樹脂A-1>下記一般式1で示されるエポキシ化合物aと不飽和基含有カルボン酸bとの反応物を、多塩基酸及び/又はその無水物cと反応させて得られるアルカリ可溶性樹脂A-1。<アルカリ可溶性樹脂A-2>下記一般式1で示されるエポキシ化合物aと不飽和基含有カルボン酸bとの反応物を、多価アルコールd、及び多塩基酸及び/又はその無水物cと反応させて得られるアルカリ可溶性樹脂A-2。上記一般式1において、Xは下記一般式2a、2b又は3で表される連結基を示す。但し、分子構造中に1つ以上のアダマンタン構造を含む。lは、2又は3の整数を示す。上記一般式2a及び2bにおいて、R1~R4及びR13~R15は、それぞれ独立に、置換基を有していてもよいアダマンチル基、水素原子、置換基を有していてもよい炭素数1~12のアルキル基、又は置換基を有していてもよいフェニル基を示す。上記一般式3において、R5~R12は、それぞれ独立に、水素原子、置換基を有していてもよい炭素数1~12のアルキル基、又は置換基を有していてもよいフェニル基を示す。Yは、置換基を有していてもよい、アダマンタン構造を含む2価の連結基を示す。上記一般式2a、2b及び3において、は、一般式1におけるグリシジルオキシ基との結合部位を示す。黒色顔料C1が、樹脂で被覆されたカーボンブラックであることを特徴とする請求項1に記載のカラーフィルタ用感光性着色樹脂組成物。有機着色顔料C2が、下記C2-1~C2-4のいずれか1種を含むことを特徴とする請求項1又は2に記載のカラーフィルタ用感光性着色樹脂組成物。C2-1C.I.ピグメントレッド177、209、224、254から選ばれる赤色顔料。C2-2C.I.ピグメントブルー15:6である青色顔料。C2-3C.I.ピグメントイエロー83、138、139、150、180から選ばれる黄色顔料。C2-4C.I.ピグメントバイオレット23である紫色顔料。黒色顔料C1の含有量が、黒色顔料C1と黒色顔料ではない有機着色顔料C2の総和の55~95重量であることを特徴とする請求項1ないし3のいずれか一項に記載のカラーフィルタ用感光性着色樹脂組成物。分散剤Dが、塩基性官能基を有する高分子分散剤を含むことを特徴とする請求項1ないし4のいずれか一項に記載のカラーフィルタ用感光性着色樹脂組成物。光重合開始剤Bが、オキシムエステル誘導体類を含むことを特徴とする請求項1ないし5のいずれか一項に記載のカラーフィルタ用感光性着色樹脂組成物。基板上に、請求項1ないし6のいずれか一項に記載の感光性着色樹脂組成物を用いて形成された画素又はブラックマトリックスを有するカラーフィルタ。請求項7に記載のカラーフィルタを用いて作製された液晶表示装置。請求項7に記載のカラーフィルタを用いて作製された有機ELディスプレイ。本発明の目的は、遮光性及び体積抵抗が高く、またテーパ形状が良好であるカラーフィルタ用感光性着色樹脂組成物と、この感光性着色樹脂組成物を用いたカラーフィルタ、及びこれを用いてなる液晶表示装置、並びに有機ELディスプレイを提供することにある。本発明者らは、上記課題を解決すべく鋭意検討した結果、黒色顔料C1及び黒色顔料ではない有機着色顔料C2を特定の割合で併用し、かつアダマンタン構造を有する特定のアルカリ可溶性樹脂A-1及び/又はアルカリ可溶性樹脂A-2を使用することにより、上記課題を解決できることを見出し、本発明に到達した。すなわち、本発明の要旨は以下の通りである。[1]アルカリ可溶性樹脂A、光重合開始剤B、色材C、分散剤Dを含有し、色材Cは黒色顔料C1及び黒色顔料ではない有機着色顔料C2を含有し、黒色顔料C1の含有量が、黒色顔料C1と黒色顔料ではない有機着色顔料C2の総和の20~95重量であり、アルカリ可溶性樹脂Aが、アルカリ可溶性樹脂A-1及び/又はアルカリ可溶性樹脂A-2を含有することを特徴とするカラーフィルタ用感光性着色樹脂組成物。<アルカリ可溶性樹脂A-1>下記一般式1で示されるエポキシ化合物aと不飽和基含有カルボン酸bとの反応物を、多塩基酸及び/又はその無水物cと反応させて得られるアルカリ可溶性樹脂A-1。<アルカリ可溶性樹脂A-2>下記一般式1で示されるエポキシ化合物aと不飽和基含有カルボン酸bとの反応物を、多価アルコールd、及び多塩基酸及び/又はその無水物cと反応させて得られるアルカリ可溶性樹脂A-2。上記一般式1において、Xは下記一般式2a、2b又は3で表される連結基を示す。但し、分子構造中に1つ以上のアダマンタン構造を含む。lは、2又は3の整数を示す。上記一般式2a及び2bにおいて、R1~R4及びR13~R15は、それぞれ独立に、置換基を有していてもよいアダマンチル基、水素原子、置換基を有していてもよい炭素数1~12のアルキル基、又は置換基を有していてもよいフェニル基を示す。上記一般式3において、R5~R12は、それぞれ独立に、水素原子、置換基を有していてもよい炭素数1~12のアルキル基、又は置換基を有していてもよいフェニル基を示す。Yは、置換基を有していてもよい、アダマンタン構造を含む2価の連結基を示す。上記一般式2a、2b及び3において、は、一般式1におけるグリシジルオキシ基との結合部位を示す。[2]黒色顔料C1が、樹脂で被覆されたカーボンブラックであることを特徴とする[1]に記載のカラーフィルタ用感光性着色樹脂組成物。[3]有機着色顔料C2が、下記C2-1~C2-4のいずれか1種を含むことを特徴とする[1]又は[2]に記載のカラーフィルタ用感光性着色樹脂組成物。C2-1C.I.ピグメントレッド177、209、224、254から選ばれる赤色顔料。C2-2C.I.ピグメントブルー15:6である青色顔料。C2-3C.I.ピグメントイエロー83、138、139、150、180から選ばれる黄色顔料。C2-4C.I.ピグメントバイオレット23である紫色顔料。[4]黒色顔料C1の含有量が、黒色顔料C1と黒色顔料ではない有機着色顔料C2の総和の55~95重量であることを特徴とする[1]ないし[3]のいずれかに記載のカラーフィルタ用感光性着色樹脂組成物。[5]分散剤Dが、塩基性官能基を有する高分子分散剤を含むことを特徴とする[1]ないし[4]のいずれかに記載のカラーフィルタ用感光性着色樹脂組成物。[6]光重合開始剤Bが、オキシムエステル誘導体類を含むことを特徴とする[1]ないし[5]のいずれかに記載のカラーフィルタ用感光性着色樹脂組成物。[7]基板上に、[1]ないし[6のいずれかに記載の感光性着色樹脂組成物を用いて形成された画素又はブラックマトリックスを有するカラーフィルタ。[8][7]に記載のカラーフィルタを用いて作製された液晶表示装置。[9][7]に記載のカラーフィルタを用いて作製された有機ELディスプレイ。本発明のカラーフィルタ用感光性着色樹脂組成物は、遮光性及び体積抵抗が高く、またテーパ形状が良好である。以下、本発明の実施の形態を具体的に説明するが、本発明は、以下の実施の形態に限定されるものではなく、その要旨の範囲内で種々に変更して実施することができる。なお、本発明において、メタアクリルとはアクリル及び/又はメタクリルを意味し、メタアクリレート、メタアクリロイルについても同様である。本発明において全固形分とは、カラーフィルタ用感光性着色樹脂組成物中又は後述するインク中に含まれる、溶剤以外の全成分を意味するものとする。本発明において、重量平均分子量とは、GPCゲルパーミエーションクロマトグラフィーによるポリスチレン換算の重量平均分子量Mwをさす。また、本発明において、アミン価とは、特に断りのない限り、有効固形分換算のアミン価を表し、分散剤の固形分1gあたりの塩基量と当量のKOHの重量で表される値である。なお、測定方法については後述する。[カラーフィルタ用感光性着色樹脂組成物]本発明のカラーフィルタ用感光性着色樹脂組成物は、アルカリ可溶性樹脂A、光重合開始剤B、色材C、分散剤Dを含有し、色材Cは黒色顔料C1及び黒色顔料ではない有機着色顔料C2を含有し、黒色顔料C1の含有量が黒色顔料C1と黒色顔料ではない有機着色顔料C2の総和の20~95重量であり、アルカリ可溶性樹脂Aが、アルカリ可溶性樹脂A-1及び/又はアルカリ可溶性樹脂A-2を含有することを特徴とする。<アルカリ可溶性樹脂A-1>アルカリ可溶性樹脂A-1は、下記一般式1で示されるエポキシ化合物aと不飽和基含有カルボン酸bとの反応物を、多塩基酸及び/又はその無水物cと反応させて得られるアルカリ可溶性樹脂である。上記一般式1において、Xは下記一般式2a、2b又は3で表される連結基を示す。但し、分子構造中に1つ以上のアダマンタン構造を含む。lは、2又は3の整数を示す。上記一般式2a及び2bにおいて、R1~R4及びR13~R15は、それぞれ独立に、置換基を有していてもよいアダマンチル基、水素原子、置換基を有していてもよい炭素数1~12のアルキル基、又は置換基を有していてもよいフェニル基を示す。上記一般式3において、R5~R12は、それぞれ独立に、水素原子、置換基を有していてもよい炭素数1~12のアルキル基、又は置換基を有していてもよいフェニル基を示す。Yは、置換基を有していてもよい、アダマンタン構造を含む2価の連結基を示す。上記一般式2a、2b及び3において、は、一般式1におけるグリシジルオキシ基との結合部位を示す。1一般式1で示されるエポキシ化合物aまず、前記一般式1で表されるエポキシ化合物a以下、a成分と称することがあるにおける基Xについて説明する。前記基Xが前記一般式2a又は2bで表される構造である場合、前記一般式2a及び2bは、いずれもアダマンタン構造を2以上4以下有することが好ましい。アダマンタン構造が1では耐現像液性が低下して解像力に劣る傾向がある。前記基Xが前記一般式3で表される構造である場合、前記一般式3におけるYは、置換基を有していてもよい、アダマンチル構造を含む2価の連結基であれば、それ以外に特に制限は無いが、例えば下記一般式4又は5で表される連結基であることが好ましい。上記一般式4及び5は、いずれも置換基を有していても良い。は前記一般式3におけるベンゼン環との結合部位を示す。特に、前記一般式1で表されるエポキシ化合物aは、下記一般式6又は7で表されることが好ましい。一般式6、7に示されるアダマンチル基は置換基を有していても良い。一般式6において、R16~R23は、それぞれ独立に、水素原子、置換基を有していてもよい炭素数1~12のアルキル基、又は置換基を有していてもよいフェニル基を示す。一般式7において、R24及びR25は、それぞれ独立に、置換基を有していてもよいアダマンチル基、水素原子、置換基を有していてもよい炭素数1~12のアルキル基、又は置換基を有していてもよいフェニル基を示す。上記一般式2a、2b、3、6及び7におけるR1~R25の炭素数1~12のアルキル基としては、好ましくは炭素数1~10のアルキル基が挙げられる。また、これらのアルキル基が有していても良い置換基としては、ハロゲン原子、水酸基、炭素数1~10のアルコキシル基、炭素数2~10のアルケニル基、フェニル基、カルボキシル基、スルファニル基、ホスフィノ基、アミノ基、及びニトロ基などが挙げられる。また、上記一般式2a、2b、3、6、7におけるR1~R25のフェニル基が有していても良い置換基としては、ハロゲン原子、水酸基、炭素数1~10のアルコキシル基、炭素数2~10のアルケニル基、フェニル基、カルボキシル基、スルファニル基、ホスフィノ基、アミノ基、及びニトロ基などが挙げられる。また、上記一般式2a及び2bにおけるR1~R4及びR13~R15のアダマンチル基、一般式3のYに含まれるアダマンタン環、一般式6におけるアダマンタン環、一般式7におけるアダマンチル基、一般式7におけるR24、R25のアダマンチル基、並びに一般式4及び5のアダマンタン環が有していても良い置換基としては、ハロゲン原子、水酸基、炭素数1~10のアルコキシル基、炭素数2~10のアルケニル基、フェニル基、カルボキシル基、スルファニル基、ホスフィノ基、アミノ基、及びニトロ基などが挙げられる。一般式1に示されるXの分子量は、200以上1000以下であることが好ましい。Xの分子量が200未満では耐薬品性に劣る傾向があり、1000を超えると低感度となる可能性がある。また、一般式1で表されるエポキシ化合物aのエポキシ当量は、210以上であることが好ましく、230以上であることがより好ましい。また、このエポキシ当量は450以下であることが好ましく、400以下であることがより好ましい。エポキシ化合物aのエポキシ当量が210未満では耐アルカリ性が不充分となる場合があり、450を超えると生成する有機結合剤の感度が低下する傾向がある。エポキシ化合物aは、1種を単独で用いても良く、2種以上を組み合わせて用いても良い。エポキシ化合物aは、市販のものを用いても良いし、下記のようなフェノール化合物より公知の方法で合成して用いても良い。上記一般式9a、9b及び10におけるR1~R15は、それぞれ一般式2a、2b及び3におけると同義である。例えば、一般式9a又は9bで表される化合物と、過剰のエピクロルヒドリン、エピブロムヒドリン等のエピハロヒドリンの溶解混合物に、水酸化ナトリウム、水酸化カリウム等のアルカリ金属水酸化物を予め添加し、又は添加しながら20~120°Cの温度で1~10時間反応させることにより、一般式1におけるXが前記一般式2a又は2bで表される連結基であるエポキシ化合物aを得ることができる。また、一般式10で表される化合物と、過剰のエピクロルヒドリン、エピブロムヒドリン等のエピハロヒドリンの溶解混合物に水酸化ナトリウム、水酸化カリウム等のアルカリ金属水酸化物を予め添加し、又は添加しながら20~120°Cの温度で1~10時間反応させることにより、一般式1におけるXが前記一般式3で表されるエポキシ化合物aを得ることができる。このエポキシ化合物aを得る反応において、アルカリ金属水酸化物として、その水溶液を使用しても良い。その場合、該アルカリ金属水酸化物の水溶液を連続的に反応系内に添加すると共に、減圧下又は常圧下に、連続的に水及びエピハロヒドリンを留出させ、更に分液し、水は除去し、エピハロヒドリンは反応系内に連続的に戻す方法であっても良い。また、前記一般式9a、9b、又は10で表される化合物とエピハロヒドリンの溶解混合物にテトラメチルアンモニウムクロライド、テトラメチルアンモニウムブロマイド、トリメチルベンジルアンモニウムクロライド等の4級アンモニウム塩を触媒として添加し、50~150°Cで1~5時間反応させて得られる、一般式9a、9b、又は10で表される化合物のハロヒドリンエーテル化物に、アルカリ金属水酸化物の固体又は水溶液を加え、再び20~120°Cの温度で1~10時間反応させて脱ハロゲン化水素閉環させる方法でも、一般式1で表されるエポキシ化合物aを製造することができる。このような反応において使用されるエピハロヒドリンの量は、一般式9a、9b、又は10で表される化合物の水酸基1当量に対し通常1~20モル、好ましくは2~10モルである。また、アルカリ金属水酸化物の使用量は一般式9a、9b、又は10で表される化合物の水酸基1当量に対し通常0.8~15モル、好ましくは0.9~11モルである。上述の反応において、更に、反応を円滑に進行させるためにメタノール、エタノールなどのアルコール類の他、ジメチルスルホン、ジメチルスルホキシド等の非プロトン性極性溶媒などを添加して反応を行っても良い。アルコール類を使用する場合、その使用量はエピハロヒドリンの量に対し2~20重量、好ましくは4~15重量である。また、非プロトン性極性溶媒を用いる場合、その使用量はエピハロヒドリンの量に対し5~100重量、好ましくは10~90重量である。2不飽和基含有カルボン酸b不飽和基含有カルボン酸b以下、b成分と称することがあるとしては、エチレン性不飽和基を有する不飽和カルボン酸が挙げられ、具体例としては、メタアクリル酸、クロトン酸、o-ビニル安息香酸、m-ビニル安息香酸、p-ビニル安息香酸、ケイヒ酸、α-位がハロアルキル基、アルコキシル基、ハロゲン原子、ニトロ基、又はシアノ基で置換されたメタアクリル酸などのモノカルボン酸;2-メタアクリロイロキシエチルコハク酸、2-メタアクリロイロキシエチルアジピン酸、2-メタアクリロイロキシエチルフタル酸、2-メタアクリロイロキシエチルヘキサヒドロフタル酸、2-メタアクリロイロキシエチルマレイン酸、2-メタアクリロイロキシプロピルコハク酸、2-メタアクリロイロキシプロピルアジピン酸、2-メタアクリロイロキシプロピルテトラヒドロフタル酸、2-メタアクリロイロキシプロピルフタル酸、2-メタアクリロイロキシプロピルマレイン酸、2-メタアクリロイロキシブチルコハク酸、2-メタアクリロイロキシブチルアジピン酸、2-メタアクリロイロキシブチルヒドロフタル酸、2-メタアクリロイロキシブチルフタル酸、2-メタアクリロイロキシブチルマレイン酸などの、2塩基酸のメタアクリロイロキシアルキルエステル;メタアクリル酸にε-カプロラクトン、β-プロピオラクトン、γ-ブチロラクトン、δ-バレロラクトン等のラクトン類を付加させたものである単量体;メタアクリル酸ダイマーなどが挙げられる。また、ペンタエリスリトールトリメタアクリレート、ジペンタエリスリトールペンタメタアクリレート、トリメチロールプロパンジアクリレート、グリシジルメタクリレートのアクリル酸付加物、グリシジルメタクリレートのメタクリル酸付加物のような水酸基含有不飽和化合物に無水コハク酸、無水マレイン酸、無水テトラヒドロフタル酸、無水フタル酸などの酸無水物を付加させた化合物も挙げられる。特に好ましいものは、メタアクリル酸である。これらは1種を単独で用いても良く、2種以上を混合して用いても良い。a成分中のエポキシ基とb成分とを反応させる方法としては公知の手法を用いることができる。例えば、上記a成分とb成分とを、トリエチルアミン、ベンジルメチルアミン等の3級アミン、ドデシルトリメチルアンモニウムクロライド、テトラメチルアンモニウムクロライド、テトラエチルアンモニウムクロライド、ベンジルトリエチルアンモニウムクロライド等の4級アンモニウム塩、ピリジン、トリフェニルホスフィン等を触媒として、有機溶剤中、反応温度50~150°Cで数~数十時間反応させることにより、エポキシ化合物にカルボン酸を付加することができる。該触媒の使用量は、反応原料混合物a成分とb成分との合計に対して好ましくは0.01~10重量、特に好ましくは0.3~5重量である。また反応中の重合を防止するために、重合防止剤例えばメトキノン、ハイドロキノン、メチルハイドロキノン、p-メトキシフェノール、ピロガロール、tert-ブチルカテコール、フェノチアジン等を使用することが好ましく、その使用量は、反応原料混合物に対して好ましくは0.01~10重量、特に好ましくは0.03~5重量である。a成分のエポキシ基にb成分を付加させる割合は、エポキシ基に対して通常90~100モルである。エポキシ基の残存は保存安定性に悪影響を与える傾向があるため、b成分は、a成分のエポキシ基1当量に対して、通常0.8~1.5当量、特に0.9~1.1当量の割合で反応を行うことが好ましい。3多塩基酸及び/又はその無水物c多塩基酸及び/又はその無水物c以下、c成分又は多塩基酸無水物と称することがあるとしては、2塩基酸及び/又はその無水物以下、2塩基酸無水物と称する、3塩基酸及び/又はその無水物以下、3塩基酸無水物と称する、4塩基酸及び/又はその無水物以下、4塩基酸無水物と称する等を用いることができる。4塩基酸無水物テトラカルボン酸及び/又はその二無水物としては公知のものが使用でき、例えばピロメリット酸、ベンゾフェノンテトラカルボン酸、ビフェニルテトラカルボン酸、ビフェニルエーテルテトラカルボン酸等のテトラカルボン酸、又はこれらの二無水物等が挙げられる。これらは1種を単独で用いても良く、2種以上を組み合わせて用いても良い。4塩基酸無水物としては、上記例示化合物の中でも、特にビフェニルテトラカルボン酸、又はその無水物が好ましい。a成分とb成分との反応物に、c成分として4塩基酸無水物を反応させることにより、架橋反応により分子量が増大する。このため、基板への密着性向上、溶解性の調節、感度やアルカリ耐性の向上等の効果があり好ましい。2塩基酸無水物ジカルボン酸及び/又はその無水物としては、例えばマレイン酸、コハク酸、イタコン酸、フタル酸、テトラヒドロフタル酸、ヘキサヒドロフタル酸、メチルエンドメチレンテトラヒドロフタル酸、クロレンド酸、メチルテトラヒドロフタル酸、又はこれらの無水物等が挙げられる。中でも、テトラヒドロフタル酸、ヘキサヒドロフタル酸、メチルテトラヒドロフタル酸、コハク酸又はこれらの無水物が好ましい。これらは、1種を単独で用いても良く、2種以上を組み合わせて用いても良い。a成分とb成分との反応物に、c成分として2塩基酸無水物を反応させることにより、溶解性の調節が容易となり、また基板への密着性が向上するため好ましい。3塩基酸無水物トリカルボン酸及び/又はその無水物としては、トリメリット酸、ヘキサヒドロトリメリット酸、又はこれらの無水物などが挙げられる。特に無水トリメリット酸、無水ヘキサヒドロトリメリット酸が好ましい。これらは、1種を単独で用いても良く、2種以上を組み合わせて用いても良い。c成分として3塩基酸無水物を用いることにより、アルカリ可溶性樹脂Aの分子量を増大させ、分子中に分岐を導入することができ、分子量と粘度のバランスをとることができる。また、分子中への酸基の導入量を増やすことができ、感度、密着性等のバランスが取れた樹脂を得ることができる。c成分としては、特に4塩基酸無水物を用いることが好ましい。この場合、4塩基酸無水物の付加率は、a成分にb成分を付加させたときに生成される水酸基に対し、通常10~100モル、好ましくは20~100モル、より好ましくは30~100モルである。c成分である4塩基酸無水物の付加率が少なすぎると、アルカリ可溶性樹脂Aの溶解性が不足したり、基板への密着性が不足する場合がある。なお、感光性着色樹脂組成物の粘度調節や溶解性調節の点から、上述した4塩基酸無水物の一部を、2塩基酸無水物に置き換えることが好ましい。c成分として4塩基酸無水物と2塩基酸無水物を併用する場合、そのモル比は、2塩基酸無水物:4塩基酸無水物=99:1~20:80であることが好ましく、80:20~30:70であることがより好ましい。この範囲よりも4塩基酸無水物が少なすぎる場合、得られる塗膜の膜物性が低下する可能性があり、2塩基酸無水物が少なすぎる場合、得られる樹脂溶液の粘度が増大し、取り扱いが困難となる場合がある。また、基板への密着性向上、溶解性の容易な調節、感度やアルカリ耐性の向上等の効果に加え、分子量と粘度、感度、密着性等の様々なバランスを取るためには、4塩基酸無水物及び/又は2塩基酸無水物と、3塩基酸無水物とを併用することが好ましい。c成分として4塩基酸無水物及び/又は2塩基酸無水物と、3塩基酸無水物を併用する場合、3塩基酸無水物の使用量は、少なすぎると効果が薄く、アルカリ耐性低下の可能性があるので、a成分に、b成分を付加させた時に生成される水酸基に対して、通常5~70モル、好ましくは10~40モル程度である。c成分の付加率の合計は、a成分にb成分を付加させたときに生成される水酸基に対し、通常10~100モル、好ましくは20~100モル、より好ましくは30~100モルである。c成分の付加率が少なすぎると、アルカリ可溶性樹脂Aの溶解性が不足したり、基板への密着性が不足する場合がある。c成分を付加させる反応温度は通常80~130°C、好ましくは90~125°Cである。反応温度が130°Cを超えると、b成分における不飽和基の一部の重合が起こり、分子量の急激な増大につながる可能性がある。また、80°C未満では反応がスムーズに進まず、c成分が残存する可能性がある。<アルカリ可溶性樹脂A-2>アルカリ可溶性樹脂A-2は、上記一般式1で示されるエポキシ化合物aと不飽和基含有カルボン酸bとの反応物を、多価アルコールd、及び多塩基酸及び/又はその無水物cと反応させて得られるアルカリ可溶性樹脂である。a成分とb成分との反応物、c成分、c成分の付加率、及びc成分の反応条件は、前記のアルカリ可溶性樹脂A-1と同様である。1多価アルコールd多価アルコールd以下、d成分と称することがあるとしては、例えばトリメチロールプロパン、ジトリメチロールプロパン、ペンタエリスリトール、ジペンタエリスリトール、トリメチロールエタン、1,2,3-プロパントリオールの中から選ばれる1種又は2種以上の多価アルコールであることが好ましい。d成分を用いることにより、アルカリ可溶性樹脂A1の分子量を増大させ、分子中に分岐を導入することが出来、分子量と粘度のバランスをとることができる。また、分子中への酸基の導入率を増やすことができ、感度や密着性等のバランスのとれた有機結合剤を得ることができる。d成分の使用量は、少な過ぎると効果が薄く、多過ぎると増粘やゲル化の可能性があるので、a成分とb成分との反応物に対して、通常0.01~0.5重量倍程度、好ましくは0.02~0.2重量倍程度である。a成分とb成分との反応物に、c成分とd成分を混合する順序に制限はないが、通常は、a成分とb成分との反応物に、更にd成分を混合し、これら混合物中に存在するいずれかの水酸基に対してc成分を付加反応させることにより得られる。<アルカリ可溶性樹脂A-1及びA-2の酸価と分子量>このようにして得られるアルカリ可溶性樹脂A-1及びA-2の酸価は、通常10mgKOH/g以上、好ましくは50mgKOH/g以上である。酸価が10mgKOH/g未満では現像性が不足する場合がある。また酸価が過度に高いと、感光性着色樹脂組成物のアルカリ耐性に問題があるすなわち、アルカリ性現像液により、パターン表面の粗面化や、膜減りが生じる場合があるので、酸価は200mgKOH/g以下であることが好ましく、150mgKOH/g以下であることがより好ましい。アルカリ可溶性樹脂A-1及びA-2のゲルパーミエーションクロマトグラフィー測定によるポリスチレン換算の重量平均分子量は、1,500以上であることが好ましく、2,000以上であることがより好ましい。また、20,000以下であることが好ましく、10,000以下であることがより好ましい。重量平均分子量が小さ過ぎると感度や塗膜強度、アルカリ耐性に問題が生じる可能性があり、大き過ぎると現像性や再溶解性に問題が生じる場合がある。<その他のバインダー樹脂>本発明の感光性着色樹脂組成物においては、アルカリ可溶性樹脂A-1、A-2の一部を、他のバインダー樹脂に置き換えてもよい。即ち、アルカリ可溶性樹脂A-1、A-2と他のバインダー樹脂を併用してもよい。本発明の性能を損なわない限り、アルカリ可溶性樹脂A-1、A-2と併用しうる他のバインダー樹脂に制限は無く、カラーフィルタ用感光性着色樹脂組成物に通常使用される樹脂から選択すれば良い。例えば、エポキシ樹脂にα,β-不飽和モノカルボン酸またはエステル部分にカルボキシル基を有するα,β-不飽和モノカルボン酸エステルを付加させ、さらに、多塩基酸無水物を反応させることにより得られる樹脂などが挙げられる。原料となるエポキシ樹脂として、例えば、ビスフェノールA型エポキシ樹脂例えば、油化シェルエポキシ社製のエピコート828、エピコート1001、エピコート1002、エピコート1004等、ビスフェノールA型エポキシ樹脂のアルコール性水酸基とエピクロルヒドリンの反応により得られるエポキシ例えば、日本化薬社製のNER-1302エポキシ当量323,軟化点76°C、ビスフェノールF型樹脂例えば、油化シェルエポキシ社製のエピコート807、EP-4001、EP-4002、EP-4004等、ビスフェノールF型エポキシ樹脂のアルコール性水酸基とエピクロルヒドリンの反応により得られるエポキシ樹脂例えば、日本化薬社製のNER-7406エポキシ当量350,軟化点66°C、ビスフェノールS型エポキシ樹脂、ビフェニルグリシジルエーテル例えば、油化シェルエポキシ社製のYX-4000、フェノールノボラック型エポキシ樹脂例えば、日本化薬社製のEPPN-201、油化シェルエポキシ社製のEP-152、EP-154、ダウケミカル社製のDEN-438、o,m,p-クレゾールノボラック型エポキシ樹脂例えば、日本化薬社製のEOCN-102S、EOCN-1020、EOCN-104S、トリグリシジルイソシアヌレート例えば、日産化学社製のTEPIC、トリスフェノールメタン型エポキシ樹脂例えば、日本化薬社製のEPPN-501、EPN-502、EPPN-503、フルオレンエポキシ樹脂例えば、新日鐵化学社製のカルドエポキシ樹脂ESF-300、脂環式エポキシ樹脂ダイセル化学工業社製のセロキサイド2021P、セロキサイドEHPE、ジシクロペンタジエンとフェノールの反応によるフェノール樹脂をグリシジル化したエポキシ樹脂例えば、日本化薬社製のXD-1000、大日本インキ社製のEXA-7200、日本化薬社製のNC-3000、NC-7300、等を好適に用いることができる。<光重合開始剤B>光重合開始剤Bは、光を直接吸収し、分解反応又は水素引き抜き反応を起こし、重合活性ラジカルを発生する機能を有する成分である。必要に応じて増感色素等の付加剤を添加して使用しても良い。光重合開始剤としては、例えば、特開昭59-152396号公報、特開昭61-151197号各公報に記載のチタノセン誘導体類;特開2000-56118号公報に記載のビイミダゾール誘導体類;特開平10-39503号公報記載のハロメチル化オキサジアゾール誘導体類、ハロメチル-s-トリアジン誘導体類、N-フェニルグリシン等のN-アリール-α-アミノ酸類、N-アリール-α-アミノ酸塩類、N-アリール-α-アミノ酸エステル類等のラジカル活性剤、α-アミノアルキルフェノン誘導体類;特開2000-80068号公報、特開2006-36750号公報、特開2008-179611号公報等に記載されているオキシムエステル誘導体類等が挙げられる。具体的には、例えば、チタノセン誘導体類としては、ジシクロペンタジエニルチタニウムジクロライド、ジシクロペンタジエニルチタニウムビスフェニル、ジシクロペンタジエニルチタニウムビス2,3,4,5,6-ペンタフルオロフェニ-1-イル、ジシクロペンタジエニルチタニウムビス2,3,5,6-テトラフルオロフェニ-1-イル、ジシクロペンタジエニルチタニウムビス2,4,6-トリフルオロフェニ-1-イル、ジシクロペンタジエニルチタニウムジ2,6-ジフルオロフェニ-1-イル、ジシクロペンタジエニルチタニウムジ2,4-ジフルオロフェニ-1-イル、ジメチルシクロペンタジエニルチタニウムビス2,3,4,5,6-ペンタフルオロフェニ-1-イル、ジメチルシクロペンタジエニルチタニウムビス2,6-ジフルオロフェニ-1-イル、ジシクロペンタジエニルチタニウム2,6-ジ-フルオロ-3-ピロ-1-イル-フェニ-1-イル等が挙げられる。また、ビイミダゾール誘導体類としては、2-2’-クロロフェニル-4,5-ジフェニルイミダゾール2量体、2-2’-クロロフェニル-4,5-ビス3’-メトキシフェニルイミダゾール2量体、2-2’-フルオロフェニル-4,5-ジフェニルイミダゾール2量体、2-2’-メトキシフエニル-4,5-ジフェニルイミダゾール2量体、4’-メトキシフエニル-4,5-ジフェニルイミダゾール2量体等が挙げられる。また、ハロメチル化オキサジアゾール誘導体類としては、2-トリクロロメチル-5-2’-ベンゾフリル-1,3,4-オキサジアゾール、2-トリクロロメチル-5-β-2’-ベンゾフリルビニル-1,3,4-オキサジアゾール、2-トリクロロメチル-5-β-2’-6-ベンゾフリルビニル-1,3,4-オキサジアゾール、2-トリクロロメチル-5-フリル-1,3,4-オキサジアゾール等が挙げられる。また、ハロメチル-s-トリアジン誘導体類としては、2-4-メトキシフェニル-4,6-ビストリクロロメチル-s-トリアジン、2-4-メトキシナフチル-4,6-ビストリクロロメチル-s-トリアジン、2-4-エトキシナフチル-4,6-ビストリクロロメチル-s-トリアジン、2-4-エトキシカルボニルナフチル-4,6-ビストリクロロメチル-s-トリアジン等が挙げられる。また、α-アミノアルキルフェノン誘導体類としては、2-メチル-14-メチルチオフェニル-2-モルフォリノプロパン-1-オン、2-ベンジル-2-ジメチルアミノ-1-4-モルフォリノフェニル-ブタノン-1、2-ベンジル-2-ジメチルアミノ-1-4-モルフォリノフェニルブタン-1-オン、4-ジメチルアミノエチルベンゾエ-ト、4-ジメチルアミノイソアミルベンゾエ-ト、4-ジエチルアミノアセトフェノン、4-ジメチルアミノプロピオフェノン、2-エチルヘキシル-1,4-ジメチルアミノベンゾエート、2,5-ビス4-ジエチルアミノベンザルシクロヘキサノン、7-ジエチルアミノ-3-4-ジエチルアミノベンゾイルクマリン、4-ジエチルアミノカルコン等が挙げられる。また、オキシムエステル誘導体類としては、例えば以下の化合物などが挙げられる。その他に、ベンゾインメチルエーテル、ベンゾインフェニルエーテル、ベンゾインイソブチルエーテル、ベンゾインイソプロピルエーテル等のベンゾインアルキルエーテル類;2-メチルアントラキノン、2-エチルアントラキノン、2-t-ブチルアントラキノン、1-クロロアントラキノン等のアントラキノン誘導体類;ベンゾフェノン、ミヒラーズケトン、2-メチルベンゾフェノン、3-メチルベンゾフェノン、4-メチルベンゾフェノン、2-クロロベンゾフェノン、4-ブロモベンゾフェノン、2-カルボキシベンゾフェノン等のベンゾフェノン誘導体類;2,2-ジメトキシ-2-フェニルアセトフェノン、2,2-ジエトキシアセトフェノン、1-ヒドロキシシクロへキシルフェニルケトン、α-ヒドロキシ-2-メチルフェニルプロパノン、1-ヒドロキシ-1-メチルエチル-p-イソプロピルフェニルケトン、1-ヒドロキシ-1-p-ドデシルフェニルケトン、2-メチル-4’-メチルチオフェニル-2-モルホリノ-1-プロパノン、1,1,1-トリクロロメチル-p-ブチルフェニルケトン等のアセトフェノン誘導体類;チオキサントン、2-エチルチオキサントン、2-イソプロピルチオキサントン、2-クロロチオキサントン、2,4-ジメチルチオキサントン、2,4-ジエチルチオキサントン、2,4-ジイソプロピルチオキサントン等のチオキサントン誘導体類;p-ジメチルアミノ安息香酸エチル、p-ジエチルアミノ安息香酸エチル等の安息香酸エステル誘導体類;9-フェニルアクリジン、9-p-メトキシフェニルアクリジン等のアクリジン誘導体類;9,10-ジメチルベンズフェナジン等のフェナジン誘導体類;ベンズアンスロン等のアンスロン誘導体類等も挙げられる。これらの光重合開始剤の中では、感度の点からオキシムエステル誘導体類が特に好ましい。光重合開始剤には、必要に応じて、感応感度を高める目的で、画像露光光源の波長に応じた増感色素を併用させることができる。これら増感色素としては、特開平4-221958号、同4-219756号公報に記載のキサンテン色素、特開平3-239703号、同5-289335号公報に記載の複素環を有するクマリン色素、特開平3-239703号、同5-289335号に記載の3-ケトクマリン化合物、特開平6-19240号公報に記載のピロメテン色素、その他、特開昭47-2528号、同54-155292号、特公昭45-37377号、特開昭48-84183号、同52-112681号、同58-15503号、同60-88005号、同59-56403号、特開平2-69号、特開昭57-168088号、特開平5-107761号、特開平5-210240号、特開平4-288818号公報に記載のジアルキルアミノベンゼン骨格を有する色素等を挙げることができる。これらの増感色素のうち好ましいものは、アミノ基含有増感色素であり、更に好ましいものは、アミノ基及びフェニル基を同一分子内に有する化合物である。特に、好ましいのは、例えば、4,4’-ジメチルアミノベンゾフェノン、4,4’-ジエチルアミノベンゾフェノン、2-アミノベンゾフェノン、4-アミノベンゾフェノン、4,4’-ジアミノベンゾフェノン、3,3’-ジアミノベンゾフェノン、3,4-ジアミノベンゾフェノン等のベンゾフェノン系化合物;2-p-ジメチルアミノフェニルベンゾオキサゾール、2-p-ジエチルアミノフェニルベンゾオキサゾール、2-p-ジメチルアミノフェニルベンゾ[4,5]ベンゾオキサゾール、2-p-ジメチルアミノフェニルベンゾ[6,7]ベンゾオキサゾール、2,5-ビスp-ジエチルアミノフェニル1,3,4-オキサゾール、2-p-ジメチルアミノフェニルベンゾチアゾール、2-p-ジエチルアミノフェニルベンゾチアゾール、2-p-ジメチルアミノフェニルベンズイミダゾール、2-p-ジエチルアミノフェニルベンズイミダゾール、2,5-ビスp-ジエチルアミノフェニル1,3,4-チアジアゾール、p-ジメチルアミノフェニルピリジン、p-ジエチルアミノフェニルピリジン、p-ジメチルアミノフェニルキノリン、p-ジエチルアミノフェニルキノリン、p-ジメチルアミノフェニルピリミジン、p-ジエチルアミノフェニルピリミジン等のp-ジアルキルアミノフェニル基含有化合物等である。このうち最も好ましいものは、4,4’-ジアルキルアミノベンゾフェノンである。増感色素もまた1種を単独で用いても良く、2種以上を併用しても良い。<色材C>また、本発明の感光性着色樹脂組成物に使用する色材Cは、黒色顔料C1と黒色顔料ではない有機着色顔料C2を含有する。色材Cは、黒色顔料C1と黒色顔料ではない有機着色顔料C2より構成されることが好ましい。黒色顔料としては、カーボンブラック、チタンブラック、アセチレンブラック、ランプブラック、ボーンブラック、アニリンブラック、シアニンブラック、酸化鉄系黒色顔料、黒鉛等が利用可能である。これらの中で、カーボンブラックが遮光率、画像特性の観点から好ましい。カーボンブラックの例としては、以下のようなカーボンブラックが挙げられる。三菱化学社製:MA7、MA8、MA11、MA100、MA100R、MA220、MA230、MA600、5、10、20、25、30、32、33、40、44、45、47、50、52、55、650、750、850、950、960、970、980、990、1000、2200、2300、2350、2400、2600、3050、3150、3250、3600、3750、3950、4000、4010、OIL7B、OIL9B、OIL11B、OIL30B、OIL31Bデグサ社製:Printex3、Printex3OP、Printex30、Printex30OP、Printex40、Printex45、Printex55、Printex60、Printex75、Printex80、Printex85、Printex90、PrintexA、PrintexL、PrintexG、PrintexP、PrintexU、PrintexV、PrintexG、SpecialBlack550、SpecialBlack350、SpecialBlack250、SpecialBlack100、SpecialBlack6、SpecialBlack5、SpecialBlack4、ColorBlackFW1、ColorBlackFW2、ColorBlackFW2V、ColorBlackFW18、ColorBlackFW18、ColorBlackFW200、ColorBlackS160、ColorBlackS170キャボット社製:Monarch120、Monarch280、Monarch460、Monarch800、Monarch880、Monarch900、Monarch1000、Monarch1100、Monarch1300、Monarch1400、Monarch4630、REGAL99、REGAL99R、REGAL415、REGAL415R、REGAL250、REGAL250R、REGAL330、REGAL400R、REGAL55R0、REGAL660R、BLACKPEARLS480、PEARLS130、VULCANXC72R、ELFTEX-8コロンビヤンカーボン社製:RAVEN11、RAVEN14、RAVEN15、RAVEN16、RAVEN22RAVEN30、RAVEN35、RAVEN40、RAVEN410、RAVEN420、RAVEN450、RAVEN500、RAVEN780、RAVEN850、RAVEN890H、RAVEN1000、RAVEN1020、RAVEN1040、RAVEN1060U、RAVEN1080U、RAVEN1170、RAVEN1190U、RAVEN1250、RAVEN1500、RAVEN2000、RAVEN2500U、RAVEN3500、RAVEN5000、RAVEN5250、RAVEN5750、RAVEN7000本発明において、体積抵抗値を大きくするために、樹脂で被覆されたカーボンブラックを使用することが有効である。例えば特開平09-71733号公報に記載されているカーボンブラック等が好適に使用できる。被覆処理するカーボンブラックとしては、NaとCaの合計含有量が100ppm以下であることが好ましい。カーボンブラックは、通常製造時の原料油や燃焼油又はガス、反応停止水や造粒水、更には反応炉の炉材等から混入したNaや、Ca,K,Mg,Al,Fe等を組成とする灰分がパーセントのオーダーで含有されている。この内、NaやCaは、各々数百ppm以上含有されているのが一般的であるが、これらが多く存在すると、透明電極ITOやその他の電極に浸透し、電気的短絡の原因となる場合があるからである。これらのNaやCaを含む灰分の含有量を低減する方法としては、カーボンブラックを製造する際の原料油や燃料油又はガス並びに反応停止水として、これらの含有量が極力少ないものを厳選すること及びストラクチャーを調整するアルカリ物質の添加量を極力少なくする方法が挙げられる。他の方法としては、炉から製出したカーボンブラックを水や塩酸等で洗うことによりNaやCaを溶解させて除去する方法が挙げられる。具体的にはカーボンブラックを水又は塩酸、過酸化水素水に混合分散させた後、水に難溶の溶媒を添加していくとカーボンブラックは溶媒側に移行し、水と完全に分離すると共にカーボンブラック中に存在した殆どのNaやCaは、水や酸に溶解、除去される。NaとCaの合計量を100ppm以下に低減するためには、原材料を厳選したカーボンブラック製造過程単独或は水や酸溶解方式単独でも可能な場合もあるが、この両方式を併用することにより更に容易にNaとCaの合計量を100ppm以下とすることができる。また、樹脂被覆カーボンブラックは、pH6以下のいわゆる酸性カーボンブラックであることが好ましい。このようなカーボンブラックは、水中での分散径アグロミレート径が小さくなるので、微細ユニットまでの被覆が可能となり好適である。さらに、樹脂被覆カーボンブラックは、粒子径40nm以下、ジブチルフタレートDBP吸収量140ml/100g以下であることが好ましい。粒子径が40nmより大きく、DBP吸収量が140ml/100gより大きいと、ペーストにした場合の分散性には優れるが、塗膜の濃度感が十分でない場合があり、膜厚1~2μm程度では遮光性に乏しくなるおそれがあるからである。樹脂で被覆されたカーボンブラックを調製する方法にはとくに限定がないが、たとえばカーボンブラックおよび樹脂の配合量を適宜調整したのち、1.樹脂とシクロヘキサノン、トルエン、キシレンなどの溶剤とを混合して加熱溶解させた樹脂溶液と、カーボンブラックおよび水を混合した懸濁液とを混合撹拌し、カーボンブラックと水とを分離させたのち、水を除去して加熱混練してえられた組成物をシート状に成形し、粉砕したのち、乾燥させる方法;2.前記と同様にして調製した樹脂溶液と懸濁液とを混合撹拌してカーボンブラックおよび樹脂を粒状化したのち、えられた粒状物を分離、加熱して残存する溶剤および水を除去する方法;3.前記例示した溶剤にマレイン酸、フマル酸などのカルボン酸を溶解させ、カーボンブラックを添加、混合して乾燥させ、溶剤を除去してカルボン酸添着カーボンブラックをえたのち、これに樹脂を添加してドライブレンドする方法;4.被覆させる樹脂を構成する反応性基含有モノマー成分と水とを高速撹拌して懸濁液を調製し、重合後冷却して重合体懸濁液から反応性基含有樹脂をえたのち、これにカーボンブラックを添加して混練し、カーボンブラックと反応性基とを反応させカーボンブラックをグラフトさせ、冷却および粉砕する方法などを採用することができる。カーボンブラックを被覆処理する樹脂の種類も特に限定されるものではないが、合成樹脂が一般的であり、さらに構造の中にベンゼン核を有した樹脂の方が両性系活面活性剤的な働きがより強いため分散性及び分散安定性の点から好ましい。具体的な合成樹脂としては、フェノール樹脂、メラミン樹脂、キシレン樹脂、ジアリルフタレート樹脂、グリプタル樹脂、エポキシ樹脂、アルキルベンゼン樹脂等の熱硬化性樹脂や、ポリスチレン、ポリカーボネート、ポリエチレンテレフタレート、ポリブチレンテレフタレート、変性ポリフェニレンオキサイド、ポリスルフォン、ポリパラフェニレンテレフタルアミド、ポリアミドイミド、ポリイミド、ポリアミノビスマレイミド、ポリエーテルスルフォン、ポリフェニレンスルフォン、ポリアリレート、ポリエーテルエーテルケトン、等の熱可塑性樹脂が使用できる。カーボンブラックに対する樹脂の被覆量は、カーボンブラックと樹脂の合計量に対し1~30重量が好ましい。カーボンブラックに対する樹脂の被覆量が1重量未満の量では、未処理のカーボンブラックと同様の分散性や分散安定性しか得られないおそれがある。一方、30重量を超えると、樹脂同士の粘着性が強く、団子状の固まりとなり、分散が進まなくなるおそれがある。このようにして樹脂で被覆処理してなるカーボンブラックは、常法に従いブラックマトリックスの遮光材として用いることができ、このブラックマトリックスを構成要素とするカラーフィルタを常法により作成することができる。このようなカーボンブラックを用いると、高遮光率でかつ表面反射率が低いブラックマトリックスを低コストで達成できる。黒色顔料ではない有機着色顔料C2としては青色顔料、緑色顔料、赤色顔料、黄色顔料、紫色顔料、オレンジ顔料、ブラウン顔料等各種の色の顔料を使用することができる。また、その構造としてはアゾ系、フタロシアニン系、キナクリドン系、ベンズイミダゾロン系、イソインドリノン系、ジオキサジン系、インダンスレン系、ペリレン系等の有機顔料が利用可能である。以下に、本発明に使用できる顔料の具体例をピグメントナンバーで示す。なお、以下に挙げるC.I.ピグメントレッド2等の用語は、カラーインデックスC.I.を意味する。赤色顔料としては、C.I.ピグメントレッド1、2、3、4、5、6、7、8、9、12、14、15、16、17、21、22、23、31、32、37、38、41、47、48、48:1、48:2、48:3、48:4、49、49:1、49:2、50:1、52:1、52:2、53、53:1、53:2、53:3、57、57:1、57:2、58:4、60、63、63:1、63:2、64、64:1、68、69、81、81:1、81:2、81:3、81:4、83、88、90:1、101、101:1、104、108、108:1、109、112、113、114、122、123、144、146、147、149、151、166、168、169、170、172、173、174、175、176、177、178、179、181、184、185、187、188、190、193、194、200、202、206、207、208、209、210、214、216、220、221、224、230、231、232、233、235、236、237、238、239、242、243、245、247、249、250、251、253、254、255、256、257、258、259、260、262、263、264、265、266、267、268、269、270、271、272、273、274、275、276を挙げることができる。この中でも、好ましくはC.I.ピグメントレッド48:1、122、168、177、202、206、207、209、224、242、254、更に好ましくはC.I.ピグメントレッド177、209、224、254を挙げることができる。青色顔料としては、C.I.ピグメントブルー1、1:2、9、14、15、15:1、15:2、15:3、15:4、15:6、16、17、19、25、27、28、29、33、35、36、56、56:1、60、61、61:1、62、63、66、67、68、71、72、73、74、75、76、78、79を挙げることができる。この中でも、好ましくはC.I.ピグメントブルー15、15:1、15:2、15:3、15:4、15:6、更に好ましくはC.I.ピグメントブルー15:6を挙げることができる。緑色顔料としては、C.I.ピグメントグリーン1、2、4、7、8、10、13、14、15、17、18、19、26、36、45、48、50、51、54、55を挙げることができる。この中でも、好ましくはC.I.ピグメントグリーン7、36を挙げることができる。黄色顔料としては、C.I.ピグメントイエロー1、1:1、2、3、4、5、6、9、10、12、13、14、16、17、24、31、32、34、35、35:1、36、36:1、37、37:1、40、41、42、43、48、53、55、61、62、62:1、63、65、73、74、75、81、83、87、93、94、95、97、100、101、104、105、108、109、110、111、116、117、119、120、126、127、127:1、128、129、133、134、136、138、139、142、147、148、150、151、153、154、155、157、158、159、160、161、162、163、164、165、166、167、168、169、170、172、173、174、175、176、180、181、182、183、184、185、188、189、190、191、191:1、192、193、194、195、196、197、198、199、200、202、203、204、205、206、207、208を挙げることができる。この中でも、好ましくはC.I.ピグメントイエロー83、117、129、138、139、150、154、155、180、185、更に好ましくはC.I.ピグメントイエロー83、138、139、150、180を挙げることができる。オレンジ顔料としては、C.I.ピグメントオレンジ1、2、5、13、16、17、19、20、21、22、23、24、34、36、38、39、43、46、48、49、61、62、64、65、67、68、69、70、71、72、73、74、75、77、78、79を挙げることができる。この中でも、好ましくは、C.I.ピグメントオレンジ38、71を挙げることができる。紫色顔料としては、C.I.ピグメントバイオレット1、1:1、2、2:2、3、3:1、3:3、5、5:1、14、15、16、19、23、25、27、29、31、32、37、39、42、44、47、49、50を挙げることができる。この中でも、好ましくはC.I.ピグメントバイオレット19、23、更に好ましくはC.I.ピグメントバイオレット23を挙げることができる。有機着色顔料C2が、下記C2-1~C2-4のいずれか1種を含むことが、体積抵抗、遮光性、分散性の観点から好ましい。C2-1C.I.ピグメントレッド177、209、224、254から選ばれる赤色顔料。C2-2C.I.ピグメントブルー15:6である青色顔料。C2-3C.I.ピグメントイエロー83、138、139、150、180から選ばれる黄色顔料。C2-4C.I.ピグメントバイオレット23である紫色顔料。なお、上記C1とC2の顔料は、平均粒径が通常1μm、好ましくは0.5μm以下、更に好ましくは0.25μm以下となるよう、分散して用いることが好ましい。なお本発明において、顔料の平均粒径は、動的光散乱DLSにより測定された顔料粒径から求めた値である。粒径測定は、十分に希釈された着色樹脂組成物通常は希釈して、顔料濃度0.005~0.2重量程度に調製。但し測定機器により推奨された濃度があれば、その濃度に従うに対して行い、25°Cにて測定する。<分散剤D>本発明においては、色材Cを微細に分散させ、且つその分散状態を安定化させることが品質の安定性確保には重要なため、分散剤Dを含むことが好ましい。分散剤Dとしては、官能基を有する高分子分散剤が好ましく、更には、分散安定性の面からカルボキシル基;リン酸基;スルホン酸基;又はこれらの塩基;一級、二級又は三級アミノ基;四級アンモニウム塩基;ピリジン、ピリミジン、ピラジン等の含窒素ヘテロ環含有基、等の官能基を有する高分子分散剤が好ましい。中でも特に、一級、二級又は三級アミノ基;四級アンモニウム塩基;ピリジン、ピリミジン、ピラジン等の含窒素ヘテロ環含有基、等の塩基性官能基を有する高分子分散剤が特に好ましい。尚、本発明において、環含有基とは、通常は、当該環から水素原子を一つ除いた1価の基であるが、当該環から水素原子を2つ以上除いた多価の基であってもよい。また高分子分散剤としては、例えばウレタン系分散剤、アクリル系分散剤、ポリエチレンイミン系分散剤、ポリアリルアミン系分散剤、アミノ基を持つモノマーとマクロモノマーからなる分散剤、ポリオキシエチレンアルキルエーテル系分散剤、ポリオキシエチレンジエステル系分散剤、ポリエーテルリン酸系分散剤、ポリエステルリン酸系分散剤、ソルビタン脂肪族エステル系分散剤、脂肪族変性ポリエステル系分散剤等を挙げることができる。このような分散剤の具体例としては、商品名で、EFKAエフカーケミカルズビーブイEFKA社製、Disperbykビックケミー社製、ディスパロン楠本化成社製、SOLSPERSEルーブリゾール社製、KP信越化学工業社製、ポリフロー共栄社化学社製、アジスパー味の素社製等を挙げることができる。これらの高分子分散剤は1種を単独で使用してもよく、又は2種以上を併用してもよい。高分子分散剤の重量平均分子量Mwは通常700以上、好ましくは1000以上であり、また通常100,000以下、好ましくは50,000以下である。これらの内、密着性及び直線性の面から、分散剤Dは官能基を有するウレタン系高分子分散剤及び/又はアクリル系高分子分散剤を含むことが、特に好ましい。ウレタン系及びアクリル系高分子分散剤としては、例えばDisperbyk160~167、182シリーズいずれもウレタン系、Disperbyk2000,2001等いずれもアクリル系以上すべてビックケミー社製が挙げられる。ウレタン系高分子分散剤として好ましい化学構造を具体的に例示するならば、例えば、ポリイソシアネート化合物と、分子内に水酸基を1個又は2個有する数平均分子量300~10,000の化合物と、同一分子内に活性水素と3級アミノ基を有する化合物とを反応させることによって得られる、重量平均分子量1,000~200,000の分散樹脂等が挙げられる。上記のポリイソシアネート化合物の例としては、パラフェニレンジイソシアネート、2,4-トリレンジイソシアネート、2,6-トリレンジイソシアネート、4,4′-ジフェニルメタンジイソシアネート、ナフタレン-1,5-ジイソシアネート、トリジンジイソシアネート等の芳香族ジイソシアネート、ヘキサメチレンジイソシアネート、リジンメチルエステルジイソシアネート、2,4,4-トリメチルヘキサメチレンジイソシアネート、ダイマー酸ジイソシアネート等の脂肪族ジイソシアネート、イソホロンジイソシアネート、4,4′-メチレンビスシクロヘキシルイソシアネート、ω,ω′-ジイソシネートジメチルシクロヘキサン等の脂環族ジイソシアネート、キシリレンジイソシアネート、α,α,α′,α′-テトラメチルキシリレンジイソシアネート等の芳香環を有する脂肪族ジイソシアネート、リジンエステルトリイソシアネート、1,6,11-ウンデカントリイソシアネート、1,8-ジイソシアネート-4-イソシアネートメチルオクタン、1,3,6-ヘキサメチレントリイソシアネート、ビシクロヘプタントリイソシアネート、トリスイソシアネートフェニルメタン、トリスイソシアネートフェニルチオホスフェート等のトリイソシアネート、及びこれらの3量体、水付加物、及びこれらのポリオール付加物等が挙げられる。ポリイソシアネートとして好ましいのは有機ジイソシアネートの三量体で、最も好ましいのはトリレンジイソシアネートの三量体とイソホロンジイソシアネートの三量体である。これらは1種を単独で用いても良く、2種以上を併用しても良い。イソシアネートの三量体の製造方法としては、前記ポリイソシアネート類を適当な三量化触媒、例えば第3級アミン類、ホスフィン類、アルコキシド類、金属酸化物、カルボン酸塩類等を用いてイソシアネート基の部分的な三量化を行い、触媒毒の添加により三量化を停止させた後、未反応のポリイソシアネートを溶剤抽出、薄膜蒸留により除去して目的のイソシアヌレート基含有ポリイソシアネートを得る方法が挙げられる。同一分子内に水酸基を1個又は2個有する数平均分子量300~10,000の化合物としては、ポリエーテルグリコール、ポリエステルグリコール、ポリカーボネートグリコール、ポリオレフィングリコール等、及びこれらの化合物の片末端水酸基が炭素数1~25のアルキル基でアルコキシ化されたもの及びこれら2種類以上の混合物が挙げられる。ポリエーテルグリコールとしては、ポリエーテルジオール、ポリエーテルエステルジオール、及びこれら2種類以上の混合物が挙げられる。ポリエーテルジオールとしては、アルキレンオキシドを単独又は共重合させて得られるもの、例えばポリエチレングリコール、ポリプロピレングリコール、ポリエチレン-プロピレングリコール、ポリオキシテトラメチレングリコール、ポリオキシヘキサメチレングリコール、ポリオキシオクタメチレングリコール及びそれらの2種以上の混合物が挙げられる。ポリエーテルエステルジオールとしては、エーテル基含有ジオールもしくは他のグリコールとの混合物をジカルボン酸又はそれらの無水物と反応させるか、又はポリエステルグリコールにアルキレンオキシドを反応させることによって得られるもの、例えばポリポリオキシテトラメチレンアジペート等が挙げられる。ポリエーテルグリコールとして最も好ましいのはポリエチレングリコール、ポリプロピレングリコール、ポリオキシテトラメチレングリコール又はこれらの化合物の片末端水酸基が炭素数1~25のアルキル基でアルコキシ化された化合物である。ポリエステルグリコールとしては、ジカルボン酸コハク酸、グルタル酸、アジピン酸、セバシン酸、フマル酸、マレイン酸、フタル酸等又はそれらの無水物とグリコールエチレングリコール、ジエチレングリコール、トリエチレングリコール、プロピレングリコール、ジプロピレングリコール、トリプロピレングリコール、1,2-ブタンジオール、1,3-ブタンジオール、1,4-ブタンジオール、2,3-ブタンジオール、3-メチル-1,5-ペンタンジオール、ネオペンチルグリコール、2-メチル-1,3-プロパンジオール、2-メチル-2-プロピル-1,3-プロパンジオール、2-ブチル-2-エチル-1,3-プロパンジーオル、1,5-ペンタンジオール、1,6-ヘキサンジオール、2-メチル-2,4-ペンタンジオール、2,2,4-トリメチル-1,3-ペンタンジオール、2-エチル-1,3-ヘキサンジオール、2,5-ジメチル-2,5-ヘキサンジオール、1,8-オクタメチレングリコール、2-メチル-1,8-オクタメチレングリコール、1,9-ノナンジオール等の脂肪族グリコール、ビスヒドロキシメチルシクロヘキサン等の脂環族グリコール、キシリレングリコール、ビスヒドロキシエトキシベンゼン等の芳香族グリコール、N-メチルジエタノールアミン等のN-アルキルジアルカノールアミン等とを重縮合させて得られたもの、例えばポリエチレンアジペート、ポリブチレンアジペート、ポリヘキサメチレンアジペート、ポリエチレン/プロピレンアジペート等、又は前記ジオール類又は炭素数1~25の1価アルコールを開始剤として用いて得られるポリラクトンジオール又はポリラクトンモノオール、例えばポリカプロラクトングリコール、ポリメチルバレロラクトン及びこれらの2種以上の混合物が挙げられる。ポリエステルグリコールとして最も好ましいのはポリカプロラクトングリコール又は炭素数1~25のアルコールを開始剤としたポリカプロラクトンである。ポリカーボネートグリコールとしては、ポリ1,6-ヘキシレンカーボネート、ポリ3-メチル-1,5-ペンチレンカーボネート等が挙げられ、ポリオレフィングリコールとしてはポリブタジエングリコール、水素添加型ポリブタジエングリコール、水素添加型ポリイソプレングリコール等が挙げられる。これらは1種を単独で用いても良く、2種以上を併用しても良い。同一分子内に水酸基を1個又は2個有する化合物の数平均分子量は、通常300~10,000、好ましくは500~6,000、更に好ましくは1,000~4,000である。本発明に用いられる同一分子内に活性水素と3級アミノ基を有する化合物を説明する。活性水素、即ち、酸素原子、窒素原子又はイオウ原子に直接結合している水素原子としては、水酸基、アミノ基、チオール基等の官能基中の水素原子が挙げられ、中でもアミノ基、特に1級のアミノ基の水素原子が好ましい。3級アミノ基は、特に限定されないが、例えば炭素数1~4のアルキル基を有するアミノ基、又はヘテロ環構造、より具体的にはイミダゾール環又はトリアゾール環、などが挙げられる。このような同一分子内に活性水素と3級アミノ基を有する化合物を例示するならば、N,N-ジメチル-1,3-プロパンジアミン、N,N-ジエチル-1,3-プロパンジアミン、N,N-ジプロピル-1,3-プロパンジアミン、N,N-ジブチル-1,3-プロパンジアミン、N,N-ジメチルエチレンジアミン、N,N-ジエチルエチレンジアミン、N,N-ジプロピルエチレンジアミン、N,N-ジブチルエチレンジアミン、N,N-ジメチル-1,4-ブタンジアミン、N,N-ジエチル-1,4-ブタンジアミン、N,N-ジプロピル-1,4-ブタンジアミン、N,N-ジブチル-1,4-ブタンジアミン等が挙げられる。また、3級アミノ基が含窒素ヘテロ環構造である場合の該含窒素ヘテロ環としては、ピラゾール環、イミダゾール環、トリアゾール環、テトラゾール環、インドール環、カルバゾール環、インダゾール環、ベンズイミダゾール環、ベンゾトリアゾール環、ベンゾオキサゾール環、ベンゾチアゾール環、ベンゾチアジアゾール環等のN含有ヘテロ5員環、ピリジン環、ピリダジン環、ピリミジン環、トリアジン環、キノリン環、アクリジン環、イソキノリン環等の含窒素ヘテロ6員環が挙げられる。これらの含窒素ヘテロ環のうち好ましいものはイミダゾール環又はトリアゾール環である。これらのイミダゾール環とアミノ基を有する化合物を具体的に例示するならば、1-3-アミノプロピルイミダゾール、ヒスチジン、2-アミノイミダゾール、1-2-アミノエチルイミダゾール等が挙げられる。また、トリアゾール環とアミノ基を有する化合物を具体的に例示するならば、3-アミノ-1,2,4-トリアゾール、5-2-アミノ-5-クロロフェニル-3-フェニル-1H-1,2,4-トリアゾール、4-アミノ-4H-1,2,4-トリアゾール-3,5-ジオール、3-アミノ-5-フェニル-1H-1,3,4-トリアゾール、5-アミノ-1,4-ジフェニル-1,2,3-トリアゾール、3-アミノ-1-ベンジル-1H-2,4-トリアゾール等が挙げられる。中でも、N,N-ジメチル-1,3-プロパンジアミン、N,N-ジエチル-1,3-プロパンジアミン、1-3-アミノプロピルイミダゾール、3-アミノ-1,2,4-トリアゾールが好ましい。これらは1種を単独で用いても良く、2種以上を併用しても良い。ウレタン系高分子分散剤を製造する際の原料の好ましい配合比率はポリイソシアネート化合物100重量部に対し、同一分子内に水酸基を1個又は2個有する数平均分子量300~10,000の化合物が10~200重量部、好ましくは20~190重量部、更に好ましくは30~180重量部、同一分子内に活性水素と3級アミノ基を有する化合物が0.2~25重量部、好ましくは0.3~24重量部である。ウレタン系高分子分散剤の製造はポリウレタン樹脂製造の公知の方法に従って行われる。製造する際の溶媒としては、通常、アセトン、メチルエチルケトン、メチルイソブチルケトン、シクロペンタノン、シクロヘキサノン、イソホロン等のケトン類、酢酸エチル、酢酸ブチル、酢酸セロソルブ等のエステル類、ベンゼン、トルエン、キシレン、ヘキサン等の炭化水素類、ダイアセトンアルコール、イソプロパノール、第二ブタノール、第三ブタノール等一部のアルコール類、塩化メチレン、クロロホルム等の塩化物、テトラヒドロフラン、ジエチルエーテル等のエーテル類、ジメチルホルムアミド、N-メチルピロリドン、ジメチルスルホキサイド等の非プロトン性極性溶媒等が用いられる。これらは1種を単独で用いても良く、2種以上を併用しても良い。上記製造に際して、通常、ウレタン化反応触媒が用いられる。この触媒としては、例えば、ジブチルチンジラウレート、ジオクチルチンジラウレート、ジブチルチンジオクトエート、スタナスオクトエート等の錫系、鉄アセチルアセトナート、塩化第二鉄等の鉄系、トリエチルアミン、トリエチレンジアミン等の3級アミン系等の1種又は2種以上が挙げられる。同一分子内に活性水素と3級アミノ基を有する化合物の導入量は反応後のアミン価で1~100mgKOH/gの範囲に制御するのが好ましい。より好ましくは5~95mgKOH/gの範囲である。アミン価は、塩基性アミノ基を酸により中和滴定し、酸価に対応させてKOHのmg数で表した値である。アミン価が上記範囲より低いと分散能力が低下する傾向があり、また、上記範囲を超えると現像性が低下しやすくなる。なお、以上の反応で高分子分散剤にイソシアネート基が残存する場合には更に、アルコールやアミノ化合物でイソシアネート基を潰すと生成物の経時安定性が高くなるので好ましい。ウレタン系高分子分散剤の重量平均分子量Mwは通常1,000~200,000、好ましくは2,000~100,000、より好ましくは3,000~50,000の範囲である。この分子量が1,000未満では分散性及び分散安定性が劣り、200,000を超えると溶解性が低下し分散性が劣ると同時に反応の制御が困難となる。アクリル系高分子分散剤としては、官能基ここでいう官能基とは、高分子分散剤に含有される官能基として前述した官能基である。を有する不飽和基含有単量体と、官能基を有さない不飽和基含有単量体とのランダム共重合体、グラフト共重合体、ブロック共重合体を使用することが好ましい。これらの共重合体は公知の方法で製造することができる。官能基を有する不飽和基含有単量体としては、メタアクリル酸、2-メタアクリロイロキシエチルコハク酸、2-メタアクリロイロキシエチルフタル酸、2-メタアクリロイロキシエチルヘキサヒドロフタル酸、アクリル酸ダイマー等のカルボキシル基を有する不飽和単量体、ジメチルアミノエチルメタアクリレート、ジエチルアミノエチルメタアクリレート及びこれらの4級化物などの3級アミノ基、4級アンモニウム塩基を有する不飽和単量体が具体例として挙げられる。これらは1種を単独で用いても良く、2種以上を併用しても良い。官能基を有さない不飽和基含有単量体としては、メチルメタアクリレート、エチルメタアクリレート、プロピルメタアクリレート、イソプロピルメタアクリレート、n-ブチルメタアクリレート、イソブチルメタアクリレート、t-ブチルメタアクリレート、ベンジルメタアクリレート、フェニルメタアクリレート、シクロヘキシルメタアクリレート、フェノキシエチルメタアクリレート、フェノキシメチルメタアクリレート、2-エチルヘキシルメタアクリレート、イソボルニルメタアクリレート、トリシクロデカンメタアクリレート、テトラヒドロフルフリルメタアクリレート、N-ビニルピロリドン、スチレン及びその誘導体、α-メチルスチレン、N-シクロヘキシルマレイミド、N-フェニルマレイミド、N-ベンジルマレイミドなどのN-置換マレイミド、アクリロニトリル、酢酸ビニル及びポリメチルメタアクリレートマクロモノマー、ポリスチレンマクロモノマー、ポリ2-ヒドロキシエチルメタアクリレートマクロモノマー、ポリエチレングリコールマクロモノマー、ポリプロピレングリコールマクロモノマー、ポリカプロラクトンマクロモノマーなどのマクロモノマー等が挙げられる。これらは1種を単独で用いても良く、2種以上を併用しても良い。アクリル系高分子分散剤は、特に好ましくは、官能基を有するAブロックと官能基を有さないBブロックからなるA-B又はB-A-Bブロック共重合体であるが、この場合、Aブロック中には上記官能基を含む不飽和基含有単量体の他に、上記官能基を含まない不飽和基含有単量体が含まれていても良く、これらが該Aブロック中においてランダム共重合又はブロック共重合のいずれの態様で含有されていても良い。また、官能基を含まない部分構造の、Aブロック中の含有量は、通常80重量以下であり、好ましくは50重量以下、更に好ましくは30重量以下である。Bブロックは、上記官能基を含まない不飽和基含有単量体からなるものであるが、1つのBブロック中に2種以上の単量体が含有されていても良く、これらは、該Bブロック中においてランダム共重合又はブロック共重合のいずれの態様で含有されていても良い。該A-B又はB-A-Bブロック共重合体は、例えば、以下に示すリビング重合法にて調製される。リビング重合法には、アニオンリビング重合法、カチオンリビング重合法、ラジカルリビング重合法があり、このうち、アニオンリビング重合法は、重合活性種がアニオンであり、例えば下記スキームで表される。ラジカルリビング重合法は重合活性種がラジカルであり、例えば下記スキームで示される。このアクリル系高分子分散剤を合成するに際しては、特開平9-62002号公報や、PLutzPMassonetalPolymBull1279BCAndersonGDAndrewsetalMacromolecules141601KHatadaKUteetalPolymJ17977181037右手浩一、畑田耕一、高分子加工、36366東村敏延、沢本光男、高分子論文集、46189MKurokiTAidaJAmChemSic1094737、相田卓三、井上祥平、有機合成化学、43300DYSogohWRHertleretalMacromolecules201473などに記載の公知の方法を採用することができる。本発明で用いるアクリル系高分子分散剤がA-Bブロック共重合体であっても、B-A-Bブロック共重合体であっても、その共重合体を構成するAブロック/Bブロック比は1/99~80/20、特に5/95~60/40重量比であることが好ましく、この範囲外では、良好な耐熱性と分散性を兼備することができない場合がある。また、本発明に係るA-Bブロック共重合体、B-A-Bブロック共重合体1g中の4級アンモニウム塩基の量は、通常0.1~10mmolであることが好ましく、この範囲外では、良好な耐熱性と分散性を兼備することができない場合がある。なお、このようなブロック共重合体中には、通常、製造過程で生じたアミノ基が含有される場合があるが、そのアミン価は1~100mgKOH/g程度である。ここで、これらのブロック共重合体等の分散剤のアミン価は、分散剤試料中の溶剤を除いた固形分1gあたりの塩基量と当量のKOHの重量で表し、次の方法により測定する。100mLのビーカーに分散剤試料の0.5~1.5gを精秤し、50mLの酢酸で溶解する。pH電極を備えた自動滴定装置を使って、この溶液を0.1mol/LのHClO4酢酸溶液にて中和滴定する。滴定pH曲線の変曲点を滴定終点とし次式によりアミン価を求める。アミン価[mgKOH/g]=561×V/W×S但し、W:分散剤試料秤取量[g]、V:滴定終点での滴定量[mL]、S:分散剤試料の固形分濃度[重量]を表す。また、このブロック共重合体の酸価は、該酸価の元となる酸性基の有無及び種類にもよるが、一般に低い方が好ましく、通常10mgKOH/g以下であり、その重量平均分子量Mwは、1000~100,000の範囲が好ましい。ブロック共重合体の重量平均分子量が1000未満であると分散安定性が低下する傾向があり、100,000を超えると現像性、解像性が低下する傾向にある。また分散安定性向上の点から、分散剤Dは、後述する顔料誘導体と併用してもよい。<光重合性モノマーE>本発明においては、更に光重合性モノマーE光重合性化合物を使用するのが、感度等の点で好ましい。本発明に用いられる光重合性モノマーEとしては、分子内にエチレン性不飽和基を少なくとも1個有する化合物以下、エチレン性単量体と称することがあるを挙げることができる。具体的には、例えばメタアクリル酸、メタアクリル酸アルキルエステル、アクリロニトリル、スチレン、及びエチレン性不飽和結合を1個有するカルボン酸と、多価又は1価アルコールのモノエステル、等が挙げられる。本発明においては、特に、1分子中にエチレン性不飽和基を二個以上有する多官能エチレン性単量体を使用することが望ましい。かかる多官能エチレン性単量体の例としては、例えば脂肪族ポリヒドロキシ化合物と不飽和カルボン酸とのエステル;芳香族ポリヒドロキシ化合物と不飽和カルボン酸とのエステル;脂肪族ポリヒドロキシ化合物、芳香族ポリヒドロキシ化合物等の多価ヒドロキシ化合物と、不飽和カルボン酸及び多塩基性カルボン酸とのエステル化反応により得られるエステルなどが挙げられる。前記脂肪族ポリヒドロキシ化合物と不飽和カルボン酸とのエステルとしては、エチレングリコールジアクリレート、トリエチレングリコールジアクリレート、トリメチロールプロパントリアクリレート、トリメチロールエタントリアクリレート、ペンタエリスリトールジアクリレート、ペンタエリスリトールトリアクリレート、ペンタエリスリトールテトラアクリレート、ジペンタエリスリトールテトラアクリレート、ジペンタエリスリトールペンタアクリレート、ジペンタエリスリトールヘキサアクリレート、グリセロールアクリレート等の脂肪族ポリヒドロキシ化合物のアクリル酸エステル、これら例示化合物のアクリレートをメタクリレートに代えたメタクリル酸エステル、同様にイタコネートに代えたイタコン酸エステル、クロネートに代えたクロトン酸エステルもしくはマレエートに代えたマレイン酸エステル等が挙げられる。芳香族ポリヒドロキシ化合物と不飽和カルボン酸とのエステルとしては、ハイドロキノンジアクリレート、ハイドロキノンジメタクリレート、レゾルシンジアクリレート、レゾルシンジメタクリレート、ピロガロールトリアクリレート等の芳香族ポリヒドロキシ化合物のアクリル酸エステル及びメタクリル酸エステル等が挙げられる。多塩基性カルボン酸及び不飽和カルボン酸と、多価ヒドロキシ化合物のエステル化反応により得られるエステルとしては必ずしも単一物ではないが、代表的な具体例を挙げれば、アクリル酸、フタル酸、及びエチレングリコールの縮合物、アクリル酸、マレイン酸、及びジエチレングリコールの縮合物、メタクリル酸、テレフタル酸及びペンタエリスリトールの縮合物、アクリル酸、アジピン酸、ブタンジオール及びグリセリンの縮合物等が挙げられる。その他、本発明に用いられる多官能エチレン性単量体の例としては、ポリイソシアネート化合物と水酸基含有メタアクリル酸エステル又はポリイソシアネート化合物とポリオール及び水酸基含有メタアクリル酸エステルを反応させて得られるようなウレタンメタアクリレート類;多価エポキシ化合物とヒドロキシメタアクリレート又はメタアクリル酸との付加反応物のようなエポキシアクリレート類;エチレンビスアクリルアミド等のアクリルアミド類;フタル酸ジアリル等のアリルエステル類;ジビニルフタレート等のビニル基含有化合物等が有用である。これらは1種を単独で用いても良く、2種以上を併用しても良い。また、メタアクリロイルオキシエチルホスフェート、ビスメタアクリロイルオキシエチルホスフェート、メタアクリロイルオキシエチレングリコールホスフェート等も合わせて使用することができる。<感光性着色樹脂組成物のその他の配合成分>本発明の感光性着色樹脂組成物には、上述の成分の他、有機溶剤、シランカップリング剤、界面活性剤、チオール化合物、密着向上剤、塗布性向上剤、現像改良剤、紫外線吸収剤、酸化防止剤、顔料誘導体等を適宜配合することができる。1有機溶剤本発明の感光性着色樹脂組成物は、通常、アルカリ可溶性樹脂A、光重合開始剤B、色材C、及び必要に応じて使用される各種材料が、有機溶剤に溶解又は分散した状態で使用される。有機溶剤としては、沸点が100~300°Cの範囲のものを選択するのが好ましい。より好ましくは120~280°Cの沸点をもつ溶剤である。このような有機溶剤としては、例えば、次のようなものが挙げられる。エチレングリコールモノメチルエーテル、エチレングリコールモノエチルエーテル、エチレングリコールモノプロピルエーテル、エチレングリコールモノブチルエーテル、プロピレングリコールモノメチルエーテル、プロピレングリコールモノエチルエーテル、プロピレングリコールモノ-n-ブチルエーテル、プロピレングリコール-t-ブチルエーテル、ジエチレングリコールモノメチルエーテル、ジエチレングリコールモノエチルエーテル、ジエチレングリコールモノ-n-ブチルエーテル、メトキシメチルペンタノール、ジプロピレングリコールモノエチルエーテル、ジプロピレングリコールモノメチルエーテル、3-メチル-3-メトキシブタノール、トリエチレングリコールモノメチルエーテル、トリエチレングリコールモノエチルエーテル、トリプロピレングリコールメチルエーテルのようなグリコールモノアルキルエーテル類;エチレングリコールジメチルエーテル、エチレングリコールジエチルエーテル、ジエチレングリコールジメチルエーテル、ジエチレングリコールジエチルエーテル、ジエチレングリコールジプロピルエーテル、ジエチレングリコールジブチルエーテル、ジプロピレングリコールジメチルエーテルのようなグリコールジアルキルエーテル類;エチレングリコールモノメチルエーテルアセテート、エチレングリコールモノエチルエーテルアセテート、エチレングリコールモノ-n-ブチルエーテルアセテート、プロピレングリコールモノメチルエーテルアセテート、プロピレングリコールモノエチルエーテルアセテート、プロピレングリコールモノプロピルエーテルアセテート、プロピレングリコールモノブチルエーテルアセテート、メトキシブチルアセテート、3-メトキシブチルアセテート、メトキシペンチルアセテート、ジエチレングリコールモノメチルエーテルアセテート、ジエチレングリコールモノエチルエーテルアセテート、ジエチレングリコールモノ-n-ブチルエーテルアセテート、ジプロピレングリコールモノメチルエーテルアセテート、トリエチレングリコールモノメチルエーテルアセテート、トリエチレングリコールモノエチルエーテルアセテート、3-メチル-3-メトキシブチルアセテートのようなグリコールアルキルエーテルアセテート類;エチレングリコールジアセテート、1,3-ブチレングリコールジアセテート、1,6-ヘキサノールジアセテートなどのグリコールジアセテート類;シクロヘキサノールアセテートなどのアルキルアセテート類;アミルエーテル、ジエチルエーテル、ジプロピルエーテル、ジイソプロピルエーテル、ジブチルエーテル、ジアミルエーテル、エチルイソブチルエーテル、ジヘキシルエーテルのようなエーテル類;アセトン、メチルエチルケトン、メチルアミルケトン、メチルイソプロピルケトン、メチルイソアミルケトン、ジイソプロピルケトン、ジイソブチルケトン、メチルイソブチルケトン、シクロヘキサノン、エチルアミルケトン、メチルブチルケトン、メチルヘキシルケトン、メチルノニルケトン、メトキシメチルペンタノンのようなケトン類;エタノール、プロパノール、ブタノール、ヘキサノール、シクロヘキサノール、エチレングリコール、プロピレングリコール、ブタンジオール、ジエチレングリコール、ジプロピレングリコール、トリエチレングリコール、メトキシメチルペンタノール、グリセリン、ベンジルアルコールのような1価又は多価アルコール類;n-ペンタン、n-オクタン、ジイソブチレン、n-ヘキサン、ヘキセン、イソプレン、ジペンテン、ドデカンのような脂肪族炭化水素類;シクロヘキサン、メチルシクロヘキサン、メチルシクロヘキセン、ビシクロヘキシルのような脂環式炭化水素類;ベンゼン、トルエン、キシレン、クメンのような芳香族炭化水素類;アミルホルメート、エチルホルメート、酢酸エチル、酢酸ブチル、酢酸プロピル、酢酸アミル、メチルイソブチレート、エチレングリコールアセテート、エチルプロピオネート、プロピルプロピオネート、酪酸ブチル、酪酸イソブチル、イソ酪酸メチル、エチルカプリレート、ブチルステアレート、エチルベンゾエート、3-エトキシプロピオン酸メチル、3-エトキシプロピオン酸エチル、3-メトキシプロピオン酸メチル、3-メトキシプロピオン酸エチル、3-メトキシプロピオン酸プロピル、3-メトキシプロピオン酸ブチル、γ-ブチロラクトンのような鎖状又は環状エステル類;3-メトキシプロピオン酸、3-エトキシプロピオン酸のようなアルコキシカルボン酸類;ブチルクロライド、アミルクロライドのようなハロゲン化炭化水素類;メトキシメチルペンタノンのようなエーテルケトン類;アセトニトリル、ベンゾニトリルのようなニトリル類等:上記に該当する市販の溶剤としては、ミネラルスピリット、バルソル2、アプコ18ソルベント、アプコシンナー、ソーカルソルベントNo.1及びNo.2、ソルベッソ150、シェルTS28ソルベント、カルビトール、エチルカルビトール、ブチルカルビトール、メチルセロソルブ、エチルセロソルブ、エチルセロソルブアセテート、メチルセロソルブアセテート、ジグライムいずれも商品名などが挙げられる。これらの有機溶剤は、単独で用いてもよく、2種以上を併用してもよい。フォトリソグラフィー法にてカラーフィルタの画素又はブラックマトリックスを形成する場合、有機溶剤としては沸点が100~200°C圧力1013.25[hPa]条件下。以下、沸点に関しては全て同様。の範囲のものを選択するのが好ましい。より好ましくは120~170°Cの沸点を持つものである。上記有機溶剤のうち、塗布性、表面張力などのバランスが良く、組成物中の構成成分の溶解度が比較的高い点からは、グリコールアルキルエーテルアセテート類が好ましい。また、グリコールアルキルエーテルアセテート類は、単独で使用してもよいが、他の有機溶剤を併用してもよい。併用する有機溶剤として、特に好ましいのはグリコールモノアルキルエーテル類である。中でも、特に組成物中の構成成分の溶解性からプロピレングリコールモノメチルエーテルが好ましい。なお、グリコールモノアルキルエーテル類は極性が高く、添加量が多すぎると顔料が凝集しやすく、後に得られる着色樹脂組成物の粘度が上がっていくなどの保存安定性が低下する傾向があるので、溶剤中のグリコールモノアルキルエーテル類の割合は5重量~30重量が好ましく、5重量~20重量がより好ましい。また、150°C以上の沸点をもつ有機溶剤以下高沸点溶剤と称す場合がある。を併用することも好ましい。このような高沸点溶剤を併用することにより、着色樹脂組成物は乾きにくくなるが、組成物中における顔料の均一な分散状態が、急激な乾燥により破壊されることを防止する効果がある。すなわち、例えばスリットノズル先端における、色材などの析出固化による異物欠陥の発生を防止する効果がある。このような効果が高い点から、上述の各種溶剤の中でも、特にジエチレングリコールモノ-n-ブチルエーテル、ジエチレングリコールモノ-n-ブチルエーテルアセテート、及びジエチレングリコールモノエチルエーテルアセテートが好ましい。有機溶剤中の高沸点溶剤の含有割合は、3重量~50重量が好ましく、5重量~40重量がより好ましく、5重量~30重量が特に好ましい。高沸点溶剤の量が少なすぎると、例えばスリットノズル先端で色材などが析出固化して異物欠陥を惹き起こす可能性があり、また多すぎると組成物の乾燥温度が遅くなり、後述するカラーフィルタ製造工程における、減圧乾燥プロセスのタクト不良や、プリベークのピン跡といった問題を惹き起こすことが懸念される。なお沸点150°C以上の高沸点溶剤が、グリコールアルキルエーテルアセテート類であってもよく、またグリコールアルキルエーテル類であってもよく、この場合は、沸点150°C以上の高沸点溶剤を別途含有させなくてもかまわない。好ましい高沸点溶剤として、例えば前述の各種溶剤の中ではジエチレングリコールモノ-n-ブチルエーテルアセテート、ジエチレングリコールモノエチルエーテルアセテート、ジプロピレングリコールメチルエーテルアセテート、1,3-ブチレングリコールジアセテート、1,6-ヘキサノールジアセテート、トリアセチンなどが挙げられる。2シランカップリング剤基板との密着性を改善するため、シランカップリング剤を添加することも可能である。シランカップリング剤の種類としては、エポキシ系、メタアクリル系、アミノ系等種々のものが1種を単独で、或いは2種以上を混合して使用できる。好ましいシランカップリング剤として、例えば、3-メタクリロキシプロピルメチルジメトキシシラン、3-メタクリロキシプロピルトリメトキシシラン等のメタアクリロキシシラン類、2-34-エポキシシクロヘキシルエチルトリメトキシシラン、3-グリシドキシプロピルトリメトキシシラン、3-グリシドキシプロピルメチルジエトキシシラン、3-グリシドキシプロピルトリエトキシシラン、等のエポキシシラン類、3-ウレイドプロピルトリエトキシシラン等のウレイドシラン類、3-イソシアネートプロピルトリエトキシシラン等のイソシアネートシラン類が挙げられるが、特に好ましくは、エポキシシラン類のシランカップリング剤が挙げられる。3界面活性剤界面活性剤としては、例えば、アニオン系、カチオン系、非イオン系、両性界面活性剤等各種のものを用いることができる。中でも、諸特性に悪影響を及ぼす可能性が低い点で、非イオン系界面活性剤を用いるのが好ましく、中でもフッ素系やシリコン系の界面活性剤が塗布性の面で効果的である。このような界面活性剤としては、例えば、TSF4460ジーイー東芝シリコーン社製、DFX-18ネオス社製、BYK-300、BYK-325、BYK-330ビックケミー社製、KP340、F-470、F-475、F-478、F-559大日本インキ化学工業社製、SH7PAトーレシリコーン社製、DS-401ダイキン社製、L-77日本ユニカー社製、FC4430等が挙げられる。なお、界面活性剤は、1種を用いてもよく、2種以上を任意の組み合わせ及び比率で併用しても良い。4顔料誘導体顔料誘導体としてはアゾ系、フタロシアニン系、キナクリドン系、ベンズイミダゾロン系、キノフタロン系、イソインドリノン系、ジオキサジン系、アントラキノン系、インダンスレン系、ペリレン系、ペリノン系、ジケトピロロピロール系、ジオキサジン系等の誘導体が挙げられるが、中でもキノフタロン系が好ましい。顔料誘導体の置換基としてはスルホン酸基、スルホンアミド基及びその4級塩、フタルイミドメチル基、ジアルキルアミノアルキル基、水酸基、カルボキシル基、アミド基等が顔料骨格に直接又はアルキル基、アリール基、複素環基等を介して結合したものが挙げられ、好ましくはスルホン酸基である。またこれら置換基は一つの顔料骨格に複数置換していても良い。顔料誘導体の具体例としてはフタロシアニンのスルホン酸誘導体、キノフタロンのスルホン酸誘導体、アントラキノンのスルホン酸誘導体、キナクリドンのスルホン酸誘導体、ジケトピロロピロールのスルホン酸誘導体、ジオキサジンのスルホン酸誘導体等が挙げられる。これらは1種を単独で用いても良く、2種以上を併用しても良い。5チオール類高感度化、基板への密着性の向上のため、チオール類を添加することも可能である。チオール類の種類としては、ヘキサンジチオール、デカンジチオール、1,4-ジメチルメルカプトベンゼン、ブタンジオールビスチオプロピオネート、ブタンジオールビスチオグリコレート、エチレングリコールビスチオグリコレート、トリメチロールプロパントリスチオグリコレート、ブタンジオールビスチオプロピオネート、トリメチロールプロパントリスチオプロピオネート、トリメチロールプロパントリスチオグリコレート、ペンタエリスリトールテトラキスチオプロピオネート、ペンタエリスリトールテトラキスチオグリコレート、トリスヒドロキシエチルトリスチオプロピオネート、エチレングリコールビス3-メルカプトブチレート、ブタンジオールビス3-メルカプトブチレート、トリメチロールプロパントリス3-メルカプトブチレート、ペンタエリスリトールテトラキス3-メルカプトブチレート、ペンタエリスリトールトリス3-メルカプトブチレート、エチレングリコールビス3-メルカプトイソブチレート、ブタンジオールビス3-メルカプトイソブチレート、トリメチロールプロパントリス3-メルカプトイソブチレート、1,3,5-トリス3-メルカプトブチルオキシエチル-1,3,5-トリアジン-2,4,61H,3H,5H-トリオン等が挙げられ、これらは種々のものが1種を単独で、或いは2種以上を混合して使用できる。<感光性着色樹脂組成物中の成分配合量>アルカリ可溶性樹脂Aの含有量は、本発明の感光性着色樹脂組成物の全固形分に対して、通常5重量以上、好ましくは10重量以上であり、通常85重量以下、好ましくは80重量以下である。アルカリ可溶性樹脂Aの含有量が著しく少ないと、未露光部分の現像液に対する溶解性が低下し、現像不良を誘起させやすくなる。逆に、アルカリ可溶性樹脂Aの含有量が多すぎると、露光部への現像液の浸透性が高くなり、画素のシャープ性や密着性が悪化する。前述の如く、本発明においては、アルカリ可溶性樹脂Aの一部を他のバインダー樹脂に置き換えてもよい。光重合開始剤Bの含有量は、本発明の感光性着色樹脂組成物の全固形分に対して、通常0.1重量以上、好ましくは0.5重量以上、更に好ましくは0.7重量以上であり、通常30重量以下、好ましくは20重量以下である。光重合開始剤Bの含有量が少なすぎると感度低下を起こすことがあり、反対に多すぎると未露光部分の現像液に対する溶解性が低下し、現像不良を誘起させやすい。光重合開始剤Bと共に加速剤を用いる場合、加速剤の含有量は、本発明の感光性着色樹脂組成物の全固形分に対して、通常0重量以上、好ましくは0.02重量以上で、通常10重量以下、好ましくは5重量以下であり、加速剤は、光重合開始剤Bに対して0.1~50重量、特に0.1~10重量の割合で用いることが好ましい。光重合開始剤Bと加速剤等よりなる光重合開始剤系成分の配合割合が著しく低いと露光光線に対する感度が低下する原因となることがあり、反対に著しく高いと未露光部分の現像液に対する溶解性が低下し、現像不良を誘起させることがある。また、本発明の感光性着色樹脂組成物中に占める増感色素の配合割合は感光性着色樹脂組成物中の全固形分中、通常0~20重量、好ましくは0~15重量、更に好ましくは0~10重量である。色材Cの含有量は、感光性着色樹脂組成物中の全固形分量に対して通常1~70重量の範囲で選ぶことができる。この範囲の中では、10~70重量がより好ましく、中でも15~60重量が特に好ましい。色材Cの含有量が少なすぎると、十分な遮光性が得られない。また、逆に色材Cの含有量が多すぎると、十分な画像形成性が得られなくなることがある。全色材量Cのうち黒色顔料C1の占める割合は20重量以上、好ましくは35重量以上、さらに好ましくは55重量以上である。また95重量以下、好ましくは80重量以下、さらに好ましくは70重量以下である。黒色顔料C1の占める割合が少なすぎると、十分な遮光性が得られなくなることがある。また逆に多すぎると体積抵抗を下げてしまい、パネルの表示性能に影響を及ぼす可能性がある。なお感光性着色樹脂組成物において、アルカリ可溶性樹脂Aの色材Cに対する量は、通常20~500重量、好ましくは30~300重量、より好ましくは50~200重量の範囲である。色材Cに対するアルカリ可溶性樹脂Aの含有量が低すぎると、未露光部分の現像液に対する溶解性が低下し、現像不良を誘起させやすく、著しく高いと、所望の画素膜厚が得られ難くなる。分散剤Dの含有量は、感光性着色樹脂組成物の固形分中、通常50重量以下、好ましくは30重量以下、通常1重量以上、好ましくは3重量以上である。また、分散剤Dの含有量は、色材Cに対して、通常5重量以上、特に10重量以上であり、通常200重量以下、特に80重量以下であることが好ましい。分散剤Dの含有量が少な過ぎると、十分な分散性が得られない場合があり、多過ぎると相対的に他の成分の割合が減って色濃度、感度、成膜性等が低下する傾向がある。光重合性モノマーEを用いる場合、その含有量は、感光性着色樹脂組成物の全固形分に対して、通常90重量以下、好ましくは80重量以下である。光重合性モノマーEの含有量が多すぎると、露光部への現像液の浸透性が高くなり、良好な画像を得ることが困難となる場合がある。なお、光重合性モノマーEの含有量の下限は、通常1重量以上、好ましくは5重量以上である。シランカップリングを用いる場合、その含有量は、感光性着色樹脂組成物中の全固形分に対して、通常0.01重量以上、好ましくは0.1重量で、通常5重量以下、好ましくは3重量以下である。量が上記範囲よりも少ないと十分な基板密着性が得られず、反対に多すぎると保存安定性を悪くする可能性がある。界面活性剤を用いる場合、その含有量は、感光性着色樹脂組成物中の全固形分に対して通常0.001~10重量、好ましくは0.005~1重量、さらに好ましくは0.01~0.5重量、最も好ましくは0.03~0.3重量である。界面活性剤の含有量が上記範囲よりも少ないと塗布膜の平滑性、均一性が発現できない可能性があり、多いと塗布膜の平滑性、均一性が発現できない他、他の特性が悪化する場合がある。顔料誘導体の配合割合は本発明の感光性着色樹脂組成物の全固形分に対して、通常0重量以上、好ましくは1重量以上で、通常10重量以下、好ましくは5重量以下とすることが好ましい。チオール化合物の含有量は、本発明の感光性着色樹脂組成物の全固形分に対して、通常0.1重量以上、好ましくは0.3重量以上、更に好ましくは0.5重量以上であり、通常10重量以下、好ましくは5重量以下である。チオール化合物の含有量が少なすぎると感度低下を起こすことがあり、反対に多すぎると保存安定性が悪くなる場合がある。なお、本発明の感光性着色樹脂組成物は、前述の有機溶剤を使用して、その固形分濃度が通常5~50重量、好ましくは10~30重量となるように、調液される。<感光性着色樹脂組成物の製造方法>本発明の感光性着色樹脂組成物以下、レジストと称することがある。は、常法に従って製造される。通常、色材Cは、予めペイントコンディショナー、サンドグラインダー、ボールミル、ロールミル、ストーンミル、ジェットミル、ホモジナイザー等を用いて分散処理するのが好ましい。分散処理により色材Cが微粒子化されるため、レジストの塗布特性が向上する。また、色材Cとして黒色色材を使用した場合は遮光能力の向上に寄与する。分散処理は、通常、色材C、有機溶剤、及び必要に応じて分散剤D、並びにアルカリ可溶性樹脂A及び/又は他のバインダー樹脂の一部又は全部を併用した系にて行うことが好ましい。以下、分散処理に供する混合物、及び該処理にて得られた組成物をインクと称することがある。特に分散剤Dとして高分子分散剤を用いると、得られたインク及びレジストの経時の増粘が抑制される分散安定性に優れるので好ましい。なお、着色樹脂組成物に配合する全成分を含有する液に対して分散処理を行った場合、分散処理時に生じる発熱のため、高反応性の成分が変性する可能性がある。従って、前述した成分を含む系にて分散処理を行うことが好ましい。サンドグラインダーで色材Cを分散させる場合には、0.1~8mm程度の径のガラスビーズ又はジルコニアビーズが好ましく用いられる。分散処理条件は、温度は通常、0°Cから100°Cであり、好ましくは、室温から80°Cの範囲である。分散時間は液の組成及び分散処理装置のサイズ等により適正時間が異なるため適宜調節する。レジストの20度鏡面光沢度JISZ8741が100~200の範囲となるように、インキの光沢を制御するのが分散の目安である。レジストの光沢度が低い場合には、分散処理が十分でなく荒い顔料色材粒子が残っていることが多く、現像性、密着性、解像性等が不十分となる可能性がある。また、光沢値が上記範囲を超えるまで分散処理を行うと、顔料が破砕して超微粒子が多数生じるため、却って分散安定性が損なわれる傾向がある。次に、上記分散処理により得られたインキと、レジスト中に含まれる、上記の他の成分を混合し、均一な溶液とする。レジストの製造工程においては、微細なゴミが液中に混じることが多いため、得られたレジストはフィルター等により濾過処理するのが望ましい。[カラーフィルタ]次に、本発明の感光性着色樹脂組成物を用いたカラーフィルタについて、その製造方法に従って説明する。1透明基板支持体カラーフィルタの透明基板としては、透明で適度の強度があれば、その材質は特に限定されるものではない。材質としては、例えば、ポリエチレンテレフタレートなどのポリエステル系樹脂、ポリプロピレン、ポリエチレンなどのポリオレフィン系樹脂、ポリカーボネート、ポリメチルメタクリレート、ポリスルホンなどの熱可塑性樹脂製シート、エポキシ樹脂、不飽和ポリエステル樹脂、ポリメタアクリル系樹脂などの熱硬化性樹脂シート、又は各種ガラスなどが挙げられる。この中でも、耐熱性の観点からガラス、耐熱性樹脂が好ましい。透明基板及びブラックマトリックス形成基板には、接着性などの表面物性の改良のため、必要に応じ、コロナ放電処理、オゾン処理、シランカップリング剤や、ウレタン系樹脂などの各種樹脂の薄膜形成処理などを行っても良い。透明基板の厚さは、通常0.05~10mm、好ましくは0.1~7mmの範囲とされる。また各種樹脂の薄膜形成処理を行う場合、その膜厚は、通常0.01~10μm、好ましくは0.05~5μmの範囲である。2ブラックマトリックス透明基板上に、ブラックマトリックスを設け、通常、赤色、緑色、青色の画素画像を形成することにより、本発明のカラーフィルタを製造することができ、本発明の感光性着色樹脂組成物は、黒色、赤色、緑色、青色のうち少なくとも一種のレジスト形成用塗布液として使用される。ブラックレジストに関しては、透明基板上素ガラス面上、赤色、緑色、青色に関しては透明基板上に形成された樹脂ブラックマトリックス形成面上、又は、クロム化合物その他の遮光金属材料を用いて形成した金属ブラックマトリックス形成面上に、塗布、加熱乾燥、画像露光、現像及び熱硬化の各処理を行って各色の画素画像を形成する。ブラックマトリックスは、遮光金属薄膜又は樹脂ブラックマトリックス用感光性着色樹脂組成物を利用して、透明基板上に形成される。遮光金属材料としては、金属クロム、酸化クロム、窒化クロムなどのクロム化合物、ニッケルとタングステン合金などが用いられ、これらを複数層状に積層させたものであっても良い。これらの金属遮光膜は、一般にスパッタリング法によって形成され、ポジ型フォトレジストにより、膜状に所望のパターンを形成した後、クロムに対しては硝酸第二セリウムアンモニウムと過塩素酸及び/又は硝酸とを混合したエッチング液を用い、その他の材料に対しては、材料に応じたエッチング液を用いて蝕刻され、最後にポジ型フォトレジストを専用の剥離剤で剥離することによって、ブラックマトリックスを形成することができる。この場合、まず、蒸着又はスパッタリング法などにより、透明基板上にこれら金属又は金属金属酸化物の薄膜を形成する。次いで、この薄膜上に感光性着色樹脂組成物の塗膜を形成した後、ストライプ、モザイク、トライアングルなどの繰り返しパターンを有するフォトマスクを用いて、塗膜を露光現像し、レジスト画像を形成する。その後、この塗膜にエッチング処理を施してブラックマトリックスを形成することができる。樹脂ブラックマトリックス用感光性着色樹脂組成物を利用する場合は、黒色の色材を含有する本発明の感光性着色樹脂組成物を使用して、ブラックマトリックスを形成する。例えば、カーボンブラック、黒鉛、鉄黒、アニリンブラック、シアニンブラック、チタンブラックなどの黒色色材単独又は複数、及び、有機の顔料の中から適宜選択される赤色、緑色、青色などの混合による黒色色材を含有する感光性着色樹脂組成物を使用し、下記の赤色、緑色、青色の画素画像を形成する方法と同様にして、ブラックマトリックスを形成することができる。3画素の形成3-1感光性着色樹脂組成物の塗布ブラックマトリックスを設けた透明基板上に、赤色、緑色、青色のうち一色の色材を含有する感光性着色樹脂組成物を塗布し、乾燥した後、塗膜の上にフォトマスクを重ね、このフォトマスクを介して画像露光、現像、必要に応じて熱硬化又は光硬化により画素画像を形成させ、着色層を作成する。この操作を、赤色、緑色、青色の三色の感光性着色樹脂組成物についてそれぞれ行うことによって、カラーフィルタ画像を形成することができる。カラーフィルタ用の感光性着色樹脂組成物の塗布は、スピナー法、ワイヤーバー法、フローコート法、ダイコート法、ロールコート法、又はスプレーコート法などによって行うことができる。中でも、ダイコート法によれば、塗布液使用量が大幅に削減され、かつ、スピンコート法によった際に付着するミストなどの影響が全くなく、異物発生が抑制されるなど、総合的な観点から好ましい。塗膜の厚さは、厚すぎると、パターン現像が困難となるとともに、液晶セル化工程でのギャップ調整が困難となることがあり、薄すぎると顔料濃度を高めることが困難となり所望の色発現が不可能となることがある。塗膜の厚さは、乾燥後の膜厚として、通常0.2~20μmの範囲とするのが好ましく、より好ましいのは0.5~10μmの範囲、更に好ましいのは0.8~5μmの範囲である。3-2塗膜の乾燥基板に感光性着色樹脂組成物を塗布した後の塗膜の乾燥は、ホットプレート、IRオーブン、又はコンベクションオーブンを使用した乾燥法によるのが好ましい。乾燥の条件は、前記溶剤成分の種類、使用する乾燥機の性能などに応じて適宜選択することができる。乾燥時間は、溶剤成分の種類、使用する乾燥機の性能などに応じて、通常は、40~200°Cの温度で15秒~5分間の範囲で選ばれ、好ましくは50~130°Cの温度で30秒~3分間の範囲で選ばれる。乾燥温度は、高いほど透明基板に対する塗膜の接着性が向上するが、高すぎるとバインダー樹脂が分解し、熱重合を誘発して現像不良を生ずる場合がある。なお、この塗膜の乾燥工程は、温度を高めず、減圧チャンバー内で乾燥を行う、減圧乾燥法であっても良い。3-3露光画像露光は、感光性着色樹脂組成物の塗膜上に、ネガのマスクパターンを重ね、このマスクパターンを介し、紫外線又は可視光線の光源を照射して行う。この際、必要に応じ、酸素による光重合性層の感度の低下を防ぐため、光重合性の塗膜上にポリビニルアルコール層などの酸素遮断層を形成した後に露光を行っても良い。上記の画像露光に使用される光源は、特に限定されるものではない。光源としては、例えば、キセノンランプ、ハロゲンランプ、タングステンランプ、高圧水銀灯、超高圧水銀灯、メタルハライドランプ、中圧水銀灯、低圧水銀灯、カーボンアーク、蛍光ランプなどのランプ光源や、アルゴンイオンレーザー、YAGレーザー、エキシマレーザー、窒素レーザー、ヘリウムカドミニウムレーザー、半導体レーザーなどのレーザー光源などが挙げられる。特定の波長の光を照射して使用する場合には、光学フィルタを利用することもできる。3-4現像本発明に係るカラーフィルタは、感光性着色樹脂組成物による塗膜を、上記の光源によって画像露光を行った後、有機溶剤、又は、界面活性剤とアルカリ性化合物とを含む水溶液を用いる現像によって、基板上に画像を形成して作製することができる。この水溶液には、更に有機溶剤、緩衝剤、錯化剤、染料又は顔料を含ませることができる。アルカリ性化合物としては、水酸化ナトリウム、水酸化カリウム、水酸化リチウム、炭酸ナトリウム、炭酸カリウム、炭酸水素ナトリウム、炭酸水素カリウム、ケイ酸ナトリウム、ケイ酸カリウム、メタケイ酸ナトリウム、リン酸ナトリウム、リン酸カリウム、リン酸水素ナトリウム、リン酸水素カリウム、リン酸二水素ナトリウム、リン酸二水素カリウム、水酸化アンモニウムなどの無機アルカリ性化合物や、モノ-ジ-又はトリエタノールアミン、モノ-ジ-又はトリメチルアミン、モノ-ジ-又はトリエチルアミン、モノ-又はジイソプロピルアミン、n-ブチルアミン、モノ-ジ-又はトリイソプロパノールアミン、エチレンイミン、エチレンジイミン、テトラメチルアンモニウムヒドロキシドTMAH、コリンなどの有機アルカリ性化合物が挙げられる。これらのアルカリ性化合物は、2種以上の混合物であっても良い。界面活性剤としては、例えば、ポリオキシエチレンアルキルエーテル類、ポリオキシエチレンアルキルアリールエーテル類、ポリオキシエチレンアルキルエステル類、ソルビタンアルキルエステル類、モノグリセリドアルキルエステル類などのノニオン系界面活性剤、アルキルベンゼンスルホン酸塩類、アルキルナフタレンスルホン酸塩類、アルキル硫酸塩類、アルキルスルホン酸塩類、スルホコハク酸エステル塩類などのアニオン性界面活性剤、アルキルベタイン類、アミノ酸類などの両性界面活性剤が挙げられる。有機溶剤としては、例えば、イソプロピルアルコール、ベンジルアルコール、エチルセロソルブ、ブチルセロソルブ、フェニルセロソルブ、プロピレングリコール、ジアセトンアルコールなどが挙げられる。有機溶剤は、単独で用いても良く、また、水溶液と併用しても良い。現像処理の条件は特に制限はなく、通常、現像温度は10~50°Cの範囲、中でも15~45°C、特に好ましくは20~40°Cで、現像方法は、浸漬現像法、スプレー現像法、ブラシ現像法、超音波現像法などのいずれかの方法によることができる。3-5熱硬化処理現像の後のカラーフィルタ基板には、熱硬化処理を施す。この際の熱硬化処理条件は、温度は100~280°Cの範囲、好ましくは150~250°Cの範囲で選ばれ、時間は5~60分間の範囲で選ばれる。これら一連の工程を経て、一色のパターニング画像形成は終了する。この工程を順次繰り返し、ブラック、赤色、緑色、青色をパターニングし、カラーフィルタを形成する。なお、4色のパターニングの順番は、上記した順番に限定されるものではない。3-6透明電極の形成カラーフィルタは、このままの状態で画像上にITOなどの透明電極を形成して、カラーディスプレー、液晶表示装置などの部品の一部として使用されるが、表面平滑性や耐久性を高めるため、必要に応じ、画像上にポリアミド、ポリイミドなどのトップコート層を設けることもできる。また一部、平面配向型駆動方式IPSモードなどの用途においては、透明電極を形成しないこともある。[液晶表示装置]本発明の液晶表示装置は、上述の本発明のカラーフィルタを用いて作製されたものである。液晶表示装置は、通常、カラーフィルタ上に配向膜を形成し、この配向膜上にスペーサーを散布した後、対向基板と貼り合わせて液晶セルを形成し、形成した液晶セルに液晶を注入し、対向電極に結線して完成する。配向膜としては、ポリイミド等の樹脂膜が好適である。配向膜の形成には、通常、グラビア印刷法及び/又はフレキソ印刷法が採用され、配向膜の厚さは数10nmとされる。熱焼成によって配向膜の硬化処理を行った後、紫外線の照射やラビング布による処理によって表面処理し、液晶の傾きを調整しうる表面状態に加工される。スペーサーとしては、対向基板とのギャップ隙間に応じた大きさのものが用いられ、通常2~8μmのものが好適である。カラーフィルタ基板上に、フォトリソグラフィ法によって透明樹脂膜のフォトスペーサーPSを形成し、これをスペーサーの代わりに活用することもできる。対向基板としては、通常、アレイ基板が用いられ、特にTFT薄膜トランジスタ基板が好適である。対向基板との貼り合わせのギャップは、液晶表示装置の用途によって異なるが、通常2~8μmの範囲で選ばれる。対向基板と貼り合わせた後、液晶注入口以外の部分は、エポキシ樹脂等のシール材によって封止する。シール材は、UV照射及び/又は加熱することによって硬化させ、液晶セル周辺がシールされる。周辺をシールされた液晶セルは、パネル単位に切断した後、真空チャンバー内で減圧とし、上記液晶注入口を液晶に浸漬した後、チャンバー内をリークすることによって、液晶を液晶セル内に注入する。液晶セル内の減圧度は、通常、1×102~1×107Paであるが、好ましくは1×103~1×106Paである。また、減圧時に液晶セルを加温するのが好ましく、加温温度は通常30~100°Cであり、より好ましくは50~90°Cである。減圧時の加温保持は、通常10~60分間の範囲とされ、その後液晶中に浸漬される。液晶を注入した液晶セルは、液晶注入口をUV硬化樹脂を硬化させて封止することによって、液晶表示装置パネルが完成する。液晶の種類には特に制限がなく、芳香族系、脂肪族系、多環状化合物等、従来から知られている液晶であって、リオトロピック液晶、サーモトロピック液晶等のいずれでも良い。サーモトロピック液晶には、ネマティック液晶、スメスティック液晶及びコレステリック液晶等が知られているが、いずれであっても良い。[有機ELディスプレイ]本発明の有機ELディスプレイは、本発明のカラーフィルタを用いて作製されたものである。本発明のカラーフィルタを用いて有機ELディスプレイを作成する場合、例えば図2に示すように、まず透明支持基板10上に、着色樹脂組成物により形成されたパターンすなわち、画素20、及び隣接する画素20の間に設けられた樹脂ブラックマトリックス図示せずが形成されてなるカラーフィルタを作製し、該カラーフィルタ上に有機保護層30及び無機酸化膜40を介して有機発光体500を積層することによって、有機EL素子100を作製することができる。なお、画素20及び樹脂ブラックマトリックスの内、少なくとも一つは本発明の感光性着色樹脂組成物を用いて作製されたものである。有機発光体500の積層方法としては、カラーフィルタ上面へ透明陽極50、正孔注入層51、正孔輸送層52、発光層53、電子注入層54、及び陰極55を逐次形成していく方法や、別基板上へ形成した有機発光体500を無機酸化膜40上に貼り合わせる方法などが挙げられる。このようにして作製された有機EL素子100を用い、例えば有機ELディスプレイオーム社,2004年8月20日発光,時任静士、安達千波矢、村田英幸著に記載された方法等にて、有機ELディスプレイを作製することができる。なお、本発明のカラーフィルタは、パッシブ駆動方式の有機ELディスプレイにもアクティブ駆動方式の有機ELディスプレイにも適用可能である。[ブラックマトリックスの特性]<テーパ角>テーパ角θとは、図1に示す如く、基板1上とブラックマトリックス2とのなす角度θである。特開2004-295084号公報では小さいほど面内段差を少なくしパネル性能に良好であると、記載されている。ただし小さすぎると焼成前後での線幅変動が大きくなるため、20度以上が好ましい。樹脂ブラックマトリックスのテーパ角は、後述の実施例の項に示す方法で測定される。<体積抵抗率>樹脂ブラックマトリックスに必要な体積抵抗率はパネル設計によっても異なるが、好ましくは1×1010Ωcm以上、より好ましくは、1×1012Ωcm以上である。樹脂ブラックマトリックスの体積抵抗率は、後述の実施例の項に示す方法で測定される。<遮光性>樹脂ブラックマトリックスの遮光性に必要な光学濃度はパネル設計によっても異なるが、通常3以上である。3未満では、樹脂ブラックマトリックスを透過した光がコントラストや色度に悪影響を与える。なお、樹脂ブラックマトリックスの光学濃度は高い程よく、その上限は特に制限はないが、通常6以下である。樹脂ブラックマトリックスの遮光性は、後述の実施例の項に示す方法で測定される。次に、合成例、実施例及び比較例を挙げて本発明をより具体的に説明するが、本発明はその要旨を超えない限り以下の実施例に限定されるものではない。<合成例1:アルカリ可溶性樹脂Iの合成>上記構造のエポキシ化合物エポキシ当量26450g、アクリル酸13.65g、メトキシブチルアセテート60.5g、トリフェニルホスフィン0.936g、及びパラメトキシフェノール0.032gを、温度計、攪拌機、冷却管を取り付けたフラスコに入れ、攪拌しながら90°Cで酸価が5mgKOH/g以下になるまで反応させた。反応には12時間を要し、エポキシアクリレート溶液を得た。上記エポキシアクリレート溶液25重量部及び、トリメチロールプロパンTMP0.76重量部、ビフェニルテトラカルボン酸2無水物BPDA3.3重量部、テトラヒドロフタル酸無水物THPA3.5重量部を、温度計、攪拌機、冷却管を取り付けたフラスコに入れ、攪拌しながら105°Cまでゆっくり昇温し反応させた。樹脂溶液が透明になったところでメトキシブチルアセテートで希釈し、固形分50重量となるよう調製し、酸価131mgKOH/g、GPCで測定したポリスチレン換算の重量平均分子量Mw2600のアルカリ可溶性樹脂Iを得た。なお、このアルカリ可溶性樹脂Iは、本発明におけるアルカリ可溶性樹脂A-2に相当する。<合成例2:アルカリ可溶性樹脂IIの合成>日本化薬株製XD1000ジシクロペンタジエンフェノール重合物のポリグリシジルエーテル、エポキシ当量252300重量部、アクリル酸87重量部、p-メトキシフェノール0.2重量部、トリフェニルホスフィン5重量部、及びプロピレングリコールモノメチルエーテルアセテート255重量部を反応容器に仕込み、100°Cで酸価が3.0mg-KOH/gになるまで攪拌した。。次いで更にテトラヒドロ無水フタル酸145重量部を添加し、120°Cで4時間反応させ、固形分50重量、酸価100mg-KOH/g、GPCで測定したポリスチレン換算の重量平均分子量Mw2600のアルカリ可溶性樹脂IIを得た。<合成例3:アルカリ可溶性樹脂IIIの合成>上記構造式で表されるエポキシ化合物エポキシ当量23140g、アクリル酸12.7g、メトキシブチルアセテート47.8g、トリフェニルホスフィン1.00g、及びパラメトキシフェノール0.025gを、温度計、攪拌機、冷却管を取り付けたフラスコに入れ、攪拌しながら90°Cで酸価が5mgKOH/g以下になるまで反応させた。反応には15時間を要し、エポキシアクリレート溶液を得た。上記エポキシアクリレート溶液25重量部及び、トリメチロールプロパンTMP0.76重量部、ビフェニルテトラカルボン酸2無水物BPDA3.7重量部、及びテトラヒドロフタル酸無水物THPA3.9重量部を、温度計、攪拌機、冷却管を取り付けたフラスコに入れ、攪拌しながら105°Cまでゆっくり昇温し反応させた。樹脂溶液が透明になったところでメトキシブチルアセテートで希釈し、固形分50重量となるよう調製し、酸価131mgKOH/g、GPCで測定したポリスチレン換算の重量平均分子量Mw3000のアルカリ可溶性樹脂IIIを得た。<分散剤-1の合成>分子量約5000を有するポリエチレンイミン50重量部、及びn=5のポリカプロラクトン40重量部をプロピレングリコールモノメチルエーテルアセテート300重量部と混合し、150°Cで3時間、窒素雰囲気下にて攪拌した。得られた分散剤-1のMWは9000であった。<作成例-1:被覆カーボンブラックの作成>カーボンブラックは、通常のオイルファーネス法で製造した。但し、原料油としては、エチレンボトム油を用い、燃焼用にはコークス炉ガスを用いた。更に、反応停止水としては、イオン交換樹脂で処理した純水を用いた。得られたカーボンブラック540gを純水14500gと共にホモミキサーを用い5,000~6,000rpmで30分撹拌しスラリーを得た。このスラリーをスクリュー型撹拌機付容器に移し約1,000rpmで混合しながらエポキシ樹脂エピコート828ジャパンエポキシレジン製60gを溶解したトルエン600gを少量ずつ添加していった。約15分で、水に分散していたカーボンブラックは全量トルエン側に移行し、約1mmの粒となった。次に、60メッシュ金網で水切りを行った後、真空乾燥機に入れ、70°Cで7時間乾燥し、トルエンと水を完全に除去した。<顔料分散液-1~2の調製>表1に記載の各遮光性成分、分散剤、分散助剤、及び溶剤を、記載の重量比で混合した。混合後、それぞれ総重量の3倍量のジルコニアビーズ平均粒径0.5mmφと共にステンレス容器に充填して、ペイントシェーカーにて6時間分散させた。分散終了後、フィルターによりビーズと分散液を分離して、各顔料分散液-1~2を調製した。※1:作成例-1で作成した被覆カーボンブラック※2:ビックケミー社製BYK161※3:ルーブリゾール社製※4:プロピレングリコールモノメチルエーテルアセテート<光重合開始剤-Iの合成><ジケトン体>エチルカルバゾール5g、25.61mmolとo-ナフトイルクロリド5.13g、26.89mmolを30mlのジクロロメタンに溶解し、氷水バスにて2°Cに冷却して攪拌し、AlCl33.41g、25.61mmolを添加した。さらに室温にて3時間攪拌後、反応液にクロトノイルクロリド2.81g、26.89mmolの15mlジクロロメタン溶液を加え、AlCl34.1g、30.73mmolを添加し、さらに1時間30分攪拌した。反応液を氷水200mlにあけ、ジクロロメタン200mlを添加し有機層を分液した。回収した有機層を無水硫酸マグネシウムで乾燥後、減圧下濃縮し、白色固体10gのジケトン体を得た。<オキシム体>ジケトン体3.00g、7.19mmol、NH2OHHCl1.09g、15.81mmol、および酢酸ナトリウム1.23g、15.08mmolをイソプロパノール30mlに混合し、3時間還流した。反応終了後、反応液を濃縮し、得られた残渣に酢酸エチル30mlを加え、飽和炭酸水素ナトリウム水溶液30ml、飽和食塩水30mlで洗浄、無水硫酸マグネシウムで乾燥した。ろ過後、有機層を減圧下濃縮し、固体3.01gを得た。これをカラムクロマトグラフィーで精製し、淡黄色固体2.22gのオキシム体を得た。<オキシムエステル体>オキシム体2.22g、4.77mmolとアセチルクロリド1.34g、17.0mmolをジクロロメタン20mlに加えて氷冷し、トリエチルアミン1.77g、17.5mmolを滴下して、そのまま1時間反応した。薄層クロマトグラフィーにより原料の消失を確認した後、水を加えて反応を停止した。反応液を飽和炭酸水素ナトリウム水溶液5mlで2回、飽和食塩水5mlで2回洗浄し、無水硫酸ナトリウムで乾燥した。ろ過後、有機層を減圧下濃縮し、得られた残渣をカラムクロマトグラフィー酢酸エチル/ヘキサン=2/1で精製して、0.79gの淡黄色固体の光重合開始剤-Iを得た。[実施例1~7及び比較例1~4]1レジスト感光性着色樹脂組成物の調合合成例で合成した樹脂I~III、顔料分散液-1~2、光重合開始剤I、光重合性化合物、界面活性剤、溶剤を用いて、固形分中の比率が表2の配合割合となるように各成分を加え、さらに固形分が20重量となるように有機溶剤を加え、スターラーにより攪拌、溶解させて、ブラックレジストを調製した。2レジストの評価1で調製したブラックレジストをスピンコーターにてガラス基板に塗布し、ホットプレートで90°Cにて1分間乾燥した。次に、このサンプルをマスクを通して高圧水銀灯で露光量を変えて像露光した。その後、温度23°Cで、濃度0.1重量のKOH水溶液を用いてスプレー現像することによりレジストパターンを得た。その後、230°Cで30分間焼成した。焼成後のレジストの膜厚を触針式膜厚計テンコール社製α-ステップで測定したところ、2.0μmであった。[テーパ角の測定]上記のようにして得られたガラス基板パターン1の樹脂ブラックマトリックスのラインの断面形状を走査型電子顕微鏡SEM、日立製作所社製S-4500で観察し、ガラス基板と接触する部分のテーパ角を測定した。結果は表2に示した。[遮光性]1で調製したブラックレジストをスピンコーターにてガラス基板に塗布し、ホットプレートで90°Cにて1分間乾燥した。230°Cで30分間焼成した後、レジストの膜厚を触針式膜厚計にて、遮光性を透過濃度計グレタグマクベスD200-IIにて測定した。[体積抵抗率]クロム蒸着膜を有するガラス基板上に、上記と同様にして全面に樹脂ブラックマトリックスを形成した基板を作製した。このサンプルのクロム膜を主電極として、樹脂ブラックマトリックス上に金の対向電極を蒸着法により形成した。超高抵抗電流計アドバンテスト社製R8340Aを用いて、印加電圧直流1V時の電流値を測定して求めた。結果は表2に示した。※1:光重合性化合物:ジペンタエリスリトールヘキサアクリレートDPHA※2:界面活性剤:DIC社製F475※3:プロピレングリコールモノメチルエーテルアセテート表2より、本発明により、高抵抗かつ高遮光性で、良好なテーパ角度を維持した感光性着色樹脂組成物が提供されることが分かる。"